"1000nm未満の平均粒度を有する濃厚水性重合体分散液であって、a少なくとも1種のエチレン性不飽和単量体をb無極性有機光安定剤の存在下にヘテロフェーズラジカル重合することによって製造された重合体キャリヤを含み、ここで、無極性有機光安定剤対重合体キャリヤの重量比がキャリヤ100部当り光安定剤50部よりも大きい、濃厚水性重合体分散液。追加として、非イオン性、陽イオン性または陰イオン性界面活性剤を含む、請求項1記載の濃厚水性重合体分散液。無極性有機光安定剤対重合体キャリヤの重量比が100部当り80部以上である、請求項1記載の濃厚水性重合体分散液。平均粒度が500nm未満である、請求項1記載の濃厚水性重合体分散液。無極性有機光安定剤が、ヒドロキシフェニルベンゾトリアゾールUV-吸収剤、ヒドロキシフェニルトリアジンUV-吸収剤、ヒドロキシベンゾフェノンUV-吸収剤、シュウ酸アニリドUV-吸収剤、および立体障害アミン光安定剤またはそれらの混合物からなる群より選ばれる、請求項1記載の濃厚水性重合体分散液。無極性有機光安定剤が、室温および大気圧で1重量未満の水への溶解度を有する、請求項1記載の濃厚水性重合体分散液。エチレン性不飽和単量体が、C1-C18アクリレート、C1-C18メタクリレート、アクリル酸、メタアクリル酸、スチレン、ビニルトルエン、ヒドロキシ-官能性アクリレートもしくはメタアクリレート、アルコキシル化アルコールから誘導されるアクリレートもしくはメタアクリレート、および多官能性アクリレートもしくはメタアクリレート、またはこれらの混合物からなる群より選ばれる、請求項1記載の濃厚水性重合体分散液。ヒドロキシベンゾフェノンが、式I:を有し;2-ヒドロキシフェニルベンソトリアゾールが、式IIa、IIbまたはIIc:を有し;2-ヒドロキシフェニルトリアジンが、式III:を有し;そしてオキサアニリドが、式IV:を有し;ここで、式Iの化合物において、vは1~3の整数であり、wは1または2であり、そして置換基Zは、互いに独立して、水素、ハロゲン、ヒドロキシル、または1~12個の炭素原子を有するアルコキシであり;式IIaの化合物において、R1は、水素、1~24個の炭素原子を有するアルキル、アルキル部分に1~4個の炭素原子を有するフェニルアルキル、5~8個の炭素原子を有するシクロアルキル、または式:式中、R4およびR5は、互いに独立して、各場合に1~5個の炭素原子を有するアルキルであり、またはR4は、基CnH2n1-mと一緒になって、5~12個の炭素原子を有するシクロアルキル基を形成し、mは1または2であり、nは2~20の整数であり、そしてMは、式-COOR6ここで、R6は、水素、1~12個の炭素原子を有するアルキル、各場合にアルキル部分およびアルコキシ部分に1~20個の炭素原子を有するアルコキシアルキル、またはアルキル部分に1~4個の炭素原子を有するフェニルアルキルであるの基であり、R2は、水素、ハロゲン、1~18個の炭素原子を有するアルキル、およびアルキル部分に1~4個の炭素原子を有するフェニルアルキルであり、そしてR3は、水素、塩素、各場合に1~4個の炭素原子を有するアルキルもしくはアルコキシ、または-COOR6ここで、R6は先に規定されるであり、そして基R1およびR2のうちの少なくとも1つは、水素以外であり;式IIbの化合物において、Tは、水素または1~6個の炭素原子を有するアルキルであり、T1は、水素、塩素、または各場合に1~4個の炭素原子を有するアルキルもしくはアルコキシであり、nは1または2であり、そしてもしnが1であるならば、T2は、塩素、または式-OT3もしくはの基であり、そしてもしnが2であるならば、T2は、式:、または-O-T9-O-の基であり;ここで、T3は、水素、1~18個の炭素原子を有しそして非置換であるか、または1~3個のヒドロキシル基によってもしくは-OCOT6によって置換されるアルキル、3~18個の炭素原子を有し、-O-または-NT6-によって1回または数回中断され、そして非置換であるか、またはドロキシルもしくは-OCOT6によって置換されるアルキル、5~12個の炭素原子を有しそして非置換であるか、またはドロキシルおよび/または1~4個の炭素原子を有するアルキルによって置換されるシクロアルキル、2~18個の炭素原子を有しそして非置換であるか、またはヒドロキシルによって置換されるアルケニル、アルキル部分に1~4個の炭素原子を有するフェニルアルキル、または、式-CH2CHOH-T7もしくはの基であり、T4およびT5は、互いに独立して、水素、1~18個の炭素原子を有するアルキル、3~18個の炭素原子を有しそして-O-または-NT6-によって1回または数回中断されるアルキル、5~12個の炭素原子を有するシクロアルキル、フェニル、1~4個の炭素原子を有するアルキルによって置換されるフェニル、3~8個の炭素原子を有するアルケニル、アルキル部分に1~4個の炭素原子を有するフェニルアルキル、または2~4個の炭素原子を有するヒドロキシアルキルであり、T6は、水素、1~18個の炭素原子を有するアルキル、5~12個の炭素原子を有するシクロアルキル、3~8個の炭素原子を有するアルケニル、フェニル、1~4個の炭素原子を有するアルキルによって置換されるフェニル、アルキル部分に1~4個の炭素原子を有するフェニルアルキルであり、T7は、水素、1~18個の炭素原子を有するアルキル、非置換であるか、またはヒドロキシルによって置換されるフェニル、アルキル部分に1~4個の炭素原子を有するフェニルアルキル、または-CH2OT8であり、T8は、1~18個の炭素原子を有するアルキル、3~8個の炭素原子を有するアルケニル、5~10個の炭素原子を有するシクロアルキル、フェニル、1~4個の炭素原子を有するアルキルによって置換されるフェニル、または、アルキル部分に1~4個の炭素原子を有するフェニルアルキルであり、T9は、2~8個の炭素原子を有するアルキレン、4~8個の炭素原子を有するアルケニレン、4個の炭素原子を有するアルキニレン、シクロヘキシレン、2~8個の炭素原子を有しそして-O-によって1回または数回中断されるアルキレン、または式-CH2CHOHCH2OT11OCH2CHOHCH2-、もしくは-CH2-CCH2OH2-CH2-の基であり、T10は、2~20個の炭素原子を有しそして-O-によって1回もしくは数回中断されることができるアルキレン、またはシクロヘキシレンであり、T11は、2~8個の炭素原子を有するアルキレン、2~18個の炭素原子を有しそして-O-によって1回もしくは数回中断されるアルキレン、1,3-シクロヘキシレン、1,4-シクロヘキシレン、1,3-フェニレン、もしくは1,4-フェニレンであり、または、T10、およびT6は、2個の窒素原子と一緒になって、ピペラジン環になり;式IIcの化合物において、R’2は、C1-C12アルキルであり、そしてkは1~4の数であり;式IIIの化合物において、uは1または2であり、そしてrは1~3の整数であり、置換基Y1は、互いに独立して、水素、ヒドロキシル、フェニルもしくはハロゲン、ハロゲノメチル、1~12個の炭素原子を有するアルキル、1~18個の炭素原子を有するアルコキシ、基-COOC1-C18アルキルによって置換される1~18個の炭素原子を有するアルコキシであり;もしuが1であるならば、Y2は、1~18個の炭素原子を有するアルキル、非置換であるか、またはヒドロキシル、ハロゲン、1~18個の炭素原子を有するアルキルもしくはアルコキシによって置換されるフェニル;1~12個の炭素原子を有しそして-COOH、-COOY8、-CONH2、-CONHY9、-CONY9Y10、-NH2、-NHY9、-NY9Y10、-NHCOY11、-CN、および/または-OCOY11によって置換されるアルキル;4~20個の炭素原子を有し、1個以上の酸素原子によって中断されそして非置換であるか、またはヒドロキシルもしくは1~12個の炭素原子を有するアルコキシによって置換されるアルキル、3~6個の炭素原子を有するアルケニル、グリシジル、非置換であるか、またはヒドロキシル、1~4個の炭素原子を有するアルキルおよび/または-OCOY11によって置換されるシクロヘキシル、アルキル部分に1~5個の炭素原子を有しそして非置換であるか、またはヒドロキシル、塩素および/またはメチルによって置換されるフェニルアルキル、-COY12もしくは-SO2Y13であり、またはもしuが2であるならば、Y2は、2~16個の炭素原子を有するアルキレン、4~12個の炭素原子を有するアルケニレン、キシリレン、3~20個の炭素原子を有し、1個以上の-O-原子によって中断され、および/またはヒドロキシルによって置換されるアルキレン、-CH2CHOHCH2-O-Y15-OCH2CHOHCH2、-CO-Y16-CO-、-CO-NH-Y17-NH-CO-、または-CH2m-CO2-Y18-OCO-CH2mであり、ここで、mは、1、2または3であり、Y8は、1~18個の炭素原子を有するアルキル、3~18個の炭素原子を有するアルケニル、3~20個の炭素原子を有し、1個以上の酸素もしくは硫黄原子または-NT6-によって中断され、および/またはヒドロキシルによって置換されるアルキル、1~4個の炭素原子を有しそして-POOY142、-NY9Y10、もしくは-OCOY11および/またはヒドロキシルによって置換されるアルキル、3~18個の炭素原子を有するアルケニル、グリシジル、またはアルキル部分に1~5個の炭素原子を有するフェニルアルキルであり、Y9およびY10は、互いに独立して、1~12個の炭素原子を有するアルキル、3~12個の炭素原子を有するアルコキシアルキル、4~16個の炭素原子を有するジアルキルアミノアルキル、もしくは5~12個の炭素原子を有するシクロヘキシルであり、または、Y9およびY10は、一緒になって、各場合に3~9個の炭素原子を有するアルキレン、オキサアルキレンまたはアザアルキレンであり、Y11は、1~18個の炭素原子を有するアルキル、2~18個の炭素原子を有するアルケニル、またはフェニルであり、Y12は、1~18個の炭素原子を有するアルキル、2~18個の炭素原子を有するアルケニル、フェニル、1~12個の炭素原子を有するアルコキシ、フェノキシ、1~12個の炭素原子を有するアルキルアミノ、またはフェニルアミノであり、Y13は、1~18個の炭素原子を有するアルキル、フェニル、またはアルキル基に1~8個の炭素原子を有するアルキルフェニルであり、Y14は、1~12個の炭素原子を有するアルキル、またはフェニルであり、Y15は、2~10個の炭素原子を有するアルキレン、フェニレン、または基-フェニレン-M-フェニレン-ここで、Mは、-O-、-S-、-SO2-、-CH2-または-CCH32-であるであり、Y16は、各場合に2~10個の炭素原子を有するアルキレン、オキサアルキレンまたはチアアルキレン、フェニレン、または2~6個の炭素原子を有するアルケニレンであり、Y17は、2~10個の炭素原子を有するアルキレン、フェニレン、またはアルキル部分に1~11個の炭素原子を有するアルキルフェニレンであり、そしてY18は、2~10個の炭素原子を有するアルキレン、または4~20個の炭素原子を有しそして酸素によって1回もしくは数回中断されるアルキレンであり;式IVの化合物において、xは1~3の整数であり、そして置換基Lは、互いに独立して、水素、各場合に1~22個の炭素原子を有するアルキル、アルコキシもしくはアルキルチオ、フェノキシまたはフェニルチオである、請求項1記載の濃厚水性重合体分散液。立体障害アミンが、ビス2,2,6,6-テトラメチル-4-ピペリジルセバケート、ビス2,2,6,6-テトラメチル-4-ピペリジルスクシネート、ビス1,2,2,6,6-ペンタメチル-4-ピペリジルセバケート、ビス1-オクチルオキシ-2,2,6,6-テトラメチル-4-ピペリジルセバケート、ビス1,2,2,6,6-ペンタメチル-4-ピペリジルn-ブチル-3,5-ジ-t-ブチル-4-ヒドロキシベンジルマロネート、1-2-ヒドロキシエチル-2,2,6,6-テトラメチル-4-ヒドロキシピペリジンとコハク酸との縮合物、N,N’-ビス2,2,6,6-テトラメチル-4-ピペリジルヘキサメチレンジアミンと4-t-オクチルアミノ-2,6-ジクロロ-1,3,5-トリアジンとの線状または環状縮合物、トリス2,2,6,6-テトラメチル-4-ピペリジルニトリロトリアセテート、テトラキス2,2,6,6-テトラメチル-4-ピペリジル-1,2,3,4-ブタン-テトラカルボキシレート、1,1’-1,2-エタンジイル-ビス3,3,5,5-テトラメチルピペラジノン、4-ベンゾイル-2,2,6,6-テトラメチルピペリジン、4-ステアリルオキシ-2,2,6,6-テトラメチルピペリジン、ビス1,2,2,6,6-ペンタメチルピペリジル-2-n-ブチル-2-2-ヒドロキシ-3,5-ジ-t-ブチルベンジルマロネート、3-n-オクチル-7,7,9,9-テトラメル-1,3,8-トリアザスピロ[4.5]デカン-2,4-ジオン、ビス1-オクチルオキシ-2,2,6,6-テトラメチルピペリジルスクシネート、N,N’-ビス-2,2,6,6-テトラメチル-4-ピペリジルヘキサメチレンジアミンと4-モルホリノ-2,6-ジクロロ-1,3,5-トリアジンとの線状または環状縮合物、2-クロロ-4,6-ビス4-n-ブチルアミノ-2,2,6,6-テトラメチルピペリジル-1,3,5-トリアジンと1,2-ビス3-アミノプロピルアミノエタンとの縮合物、2-クロロ-4,6-ジ-4-n-ブチルアミノ-1,2,2,6,6-ペンタメチルピペリジル-1,3,5-トリアジンと1,2-ビス-3-アミノプロピルアミノエタンとの縮合物、8-アセチル-3-ドデシル-7,7,9,9-テトラメチル-1,3,8-トリアザスピロ[4.5]-デカン-2,4-ジオン、3-ドデシル-1-2,2,6,6-テトラメチル-4-ピペリジルピロリジン-2,5-ジオン、3-ドデシル-1-1,2,2,6,6-ペンタメチル-4-ピペリジルピロリジン-2,5-ジオン、4-ヘキサデシルオキシ-2,2,6,6-テトラメチルピペリジンと4-ステアリルオキシ-2,2,6,6-テトラメチルピペリジンとの混合物、N,N’-ビス2,2,6,6-テトラメチル-4-ピペリジルヘキサメチレンジアミンと4-シクロヘキシルアミノ-2,6-ジクロロ-1,3,5-トリアジンとの縮合生成物、1,2-ビス3-アミノプロピルアミノエタンと2,4,6-トリクロロ-1,3,5-トリアジンとの縮合生成物、ならびに、4-ブチルアミノ-2,2,6,6-テトラメチルピペリジンCASRegNo136504-96-6;N-2,2,6,6-テトラメチル-4-ピペリジル-n-ドデシルスクシンイミド、N-1,2,2,6,6-ペンタメチル-4-ピペリジル-n-ドデシルスクシンイミド、2-ウンデシル-7,7,9,9-テトラメチル-1-オキサ-3,8-ジアザ-4-オキソ-スピロ[4,5]デカン、7,7,9,9-テトラメチル-2-シクロウンデシル-1-オキサ-3,8-ジアザ-4-オキソスピロ[4,5]デカンとエピクロロヒドリンとの反応生成物、1,1-ビス1,2,2,6,6-ペンタメチル-4-ピペリジルオキシカルボニル-2-4-メトキシフェニルエテン、N,N’-ビス-ホルミル-N,N’-ビス2,2,6,6-テトラメチル-4-ピペリジルヘキサメチレンジアミン、4-メトキシ-メチレン-マロン酸と1,2,2,6,6-ペンタメチル-4-ヒドロキシピペリジンとのジエステル、ポリ[メチルプロピル-3-オキシ-4-2,2,6,6-テトラメチル-4-ピペリジル]シロキサン、および、マレイン酸無水物-α-オレフィン-共重合体と、2,2,6,6-テトラメチル-4-アミノピペリジン、1,2,2,6,6-ペンタメチル-4-アミノピペリジン、2,4-ビス[N-1-シクロヘキシルオキシ-2,2,6,6-テトラメチルピペリジン-4-イル-N-ブチル-アミノ]-6-2-ヒドロキシエチルアミノ-1,3,5-トリアジン、1-2-ヒドロキシ-2-メチルプロポキシ-4-オクタデカノイルオキシ-2,2,6,6-テトラメチルピペリジン、5-2-エチルヘキサノイルオキシメチル-3,3,5-トリメチル-2-モルホリノン、または式中、nは1~15であるの化合物との反応性生物からなる群より選ばれる、請求項5記載の濃厚水性重合体分散液。1000nm未満の平均粒度を有する濃厚水性重合体分散液の製造法であって、少なくとも1種のエチレン性不飽和単量体を無極性有機光安定剤の存在下にヘテロフェーズラジカル重合によって重合させる工程を含み;ここで、エチレン性不飽和単量体から形成される重合体キャリヤに対する無極性有機光安定剤の重量比が重合体キャリヤ100部当り光安定剤50部よりも大きい、製造法。a無極性有機光安定剤を少なくとも1種のエチレン性不飽和単量体中に溶解、乳化または分散させ;b少なくとも1種のエチレン性不飽和単量体中に溶解、乳化または分散した該有機光安定剤の水分散液中で普通の油を調製し;c普通のエマルジョンをミニエマルジョンに均質化し、ここで有機相の液滴は1000nmよりも小さい平均直径を有し;d重合開始剤を添加することによってミニエマルジョンを重合させる;各工程を含み、ここで、エチレン性不飽和単量体から形成される重合体キャリヤに対する無極性有機光安定剤の重量比が重合体キャリヤ100部当り光安定剤50部よりも大きい、請求項10記載の方法。請求項1記載の濃厚水性重合体分散液の揮発性成分を蒸発させることによって得られる重合体粉末。a熱、酸化または光誘発分解を受けやすい有機物質、およびb請求項1記載の濃厚水性重合体分散液、を含む、熱、酸化または光誘発分解に対して安定化された組成物。成分bの量が、成分aの固形分の重量を基にして0.1~40重量である、請求項13記載の組成物。有機物質が記録材料である、請求項13記載の組成物。記録材料が写真材料またはインクジェット材料である、請求項15記載の組成物。記録材料が、オーバープリントワニス中の濃厚水性重合体分散液を含有するプリント材料である、請求項15記載の組成物。有機材料が、接着剤、天然または合成ゴムの水性エマルジョン、水性インク、または水性コーチングである、請求項13記載の組成物。成分aが水性コーチングである、請求項18記載の組成物。a固体バインダー物質、およびb請求項12記載の重合体粉末、を含む、熱、酸化または光誘発分解に対して安定化された粉末コーチング組成物。a熱可塑性重合体、およびb請求項12記載の重合体粉末、を含む、熱、酸化または光誘発分解に対して安定化された組成物。熱、酸化または光誘発分解を受けやすい有機物質の熱、酸化または光誘発分解に対する安定剤としての、請求項1記載の濃厚水性重合体分散液の使用。粉末コーチングの熱、酸化または光誘発分解に対する安定剤としての、請求項12記載の重合体粉末の使用。23.6g0.128molの塩化シアン、7.43g0.0426molのN,N’-ビス[3-アミノプロピル]エチレンジアミン、および18g0.13molの無水炭酸カリウムを250mlの1,2-ジクロロエタン中で、3時間、5°Cで撹拌しながら反応させる。混合物を更に4時間室温で加温させる。27.2g0.128molのN-2,2,6,6-テトラメチル-4-ピペリジルブチルアミンを添加して、生成された混合物を60°Cで2時間加温させる。更に無水炭酸カリウム18g0.13molを添加して、混合物を更に6時間60°Cで加温させる。溶媒をわずかな真空200mbarの下で留去し、キシレンに代える。18.2g0.085molのN-2,2,6,6-テトラメチル-4-ピペリジルブチルアミンおよび5.2g0.13molの粉砕水酸化ナトリウムを添加し、混合物を2時間還流で加熱し、更に12時間、反応中に形成された水を共沸蒸溜によって除去する。混合物を濾過する。溶液を水洗し、Na2SO4で乾燥する。溶媒を蒸発し、残渣を真空0.1mbar中で120~130°Cで乾燥する。所望の生成物を無色樹脂として得る。一般的に、生成物B-6は、例えば式B-6-α、B-6-β、またはB-6-γの化合物によって表示されることができる。それはまた、これら3種の化合物の混合物の形態になることもできる。式B-6-αの好ましい意味は、である。式B-6-βの好ましい意味は、である。式B-6-γの好ましい意味は、である。上記の式B-6-α~式B-6-γにおいて、b5は、好ましくは2~20、特に2~10である。成分cの立体障害アミン化合物は、好ましくは下記の市販製品からなる群より選択される:DASTIB845RTM、TINUVIN770RTM、TINUVINNOR371RTM、TINUVIN765RTM、TINUVIN144RTM、TINUVIN123RTM、TINUVIN111RTM、TINUVIN783RTM、TINUVIN791RTM、MARKLA52RTM、MARKLA57RTM、MARKLA62RTM、MARKLA67RTM、HOSTAVINN20RTM、HOSTAVINN24RTM、SANDUVOR3050RTM、SANDUVOR3053RTM、SANDUVOR3058RTM、DIACETAM5RTM、SUMISORBTM61RTM、UVINUL4049RTM、SANDUVORPR31RTM、GOODRITEUV3034RTM、GOODRITEUV3150RTM、GOODRITEUV3159RTM、GOODRITE3110x128RTM、UVINUL4050HRTM、CHIMASSORB944RTM、CHIMASSORB2020RTM、CYASORBUV3346RTM、CYASORBUV3529RTM、DASTIB1082RTM、CHIMASSORB119RTM、UVASIL299RTM、UVASIL125RTM、UVASIL2000RTM、UVINUL5050HRTM、LICHTSCHUTZSTOFFUV31RTM、LUCHEMHAB18RTM、MARKLA63RTM、MARKLA68RTM、UVASORBHA88RTM、TINUVIN622RTM、HOSTAVINN30RTM、およびFERROAM806RTM。TINUVIN770RTM、TINUVINNOR371RTM、TINUVIN791RTM、TINUVIN622RTM、TINUVIN783RTM、CHIMASSORB944RTM、CHIMASSORB2020RTM、およびCHIMASSORB119RTMが特に好ましい。TINUVIN770RTM、TINUVIN292RTM、TINUVIN123RTM、TINUVIN152RTM、TINUVINNOR371RTM、およびTINUVIN791RTMが最も好ましい。式B-1、B-3、B-4、B-5、B-6-α、B-6-β、B-6-γ、B-7、B-8-a、B-8-b、およびB-10の化合物において自由原子価を飽和させる末端基の意味は、それらの調製に使われる方法に依存する。末端基はまた、化合物の調製後に修飾されることができる。式B-1の化合物は、式式中、Xは、例えば、ハロゲン、特に塩素であり、R204およびR205は、先に規定したとおりである。の化合物を、式:式中、R201、R202、およびR203は、先に記載したとおりであり、ジアミノ基に結合された末端基は、水素またはであり、トリアジン基に結合された末端基は、X、またはである。の化合物と反応させることで調製される。Xがハロゲンの場合、反応が完了する時に、これを例えば、-OHまたはアミノ基に代えるのが有利である。アミノ基の例として、ピロリジン-1-イル、モルホリノ、-NH2、-NC1-C8アルキル2、および-NRC1-C8アルキル式中、Rは、水素または式b-1の基である。が挙げられる。式B-1の化合物は、また、式:式中、R201、R202、R203、R204、R205、およびb1は、先に規定したとおりであり、R204は、R204の意味の1つを有し、R205は、R205の意味の1つを有するの化合物も包括する。式B-1の特に好ましい化合物の中の1つは、である。この化合物の調製は、US-A-6,046,304の実施例10に記載されている。式B-3の化合物において、珪素原子に結合された末端基は、例えば、R143Si-O-になることができ、酸素に結合された末端基は、例えば、-SiR143-になることができる。式B-3の化合物はまた、b2が3~10の数の場合、環化合物の形態になることができ、即ち構造式で示されている自由原子価が直接結合を形成する。式B-4の化合物において、2,5-ジオキソピロリジン環に結合された末端基は、例えば、水素であり、-CR223R224-基に結合された末端基は、例えば、である。式B-5の化合物において、カルボニル基に結合された末端基は、例えば、であり、酸素基に結合された末端基は、例えば、である。式B-6-α、B-6-βおよびB-6-γの化合物において、トリアジン基に結合された末端基は、例えば、Clまたはの基であり、アミノ基に結合された末端基は、例えば、水素又は基:である。式B-7の化合物を例えば、式:式中、A1は、水素またはメチルである。の化合物を、式Y-OOC-A2-COO-Y式中、Yは、例えば、メチル、エチルまたはプロピルであり、A2は、先に規定したとおりである。のジカルボン酸ジエステルと反応させることで調製する場合には、2,2,6,6-テトラメチル-4-オキシピペリジン-1-イル基に結合された末端基は、水素または-CO-A2-COO-Yであり、ジアシル基に結合された末端基は-O-Y、またはである。式B-8-aの化合物において、窒素に結合された末端基は、例えば、水素にすることができ、2-ヒドロキシプロピレン基に結合された末端基は、例えば、の基にすることもできる。式B-8-bの化合物において、ジメチレン基に結合された末端基は、例えば、-OHにすることができ、酸素に結合された末端基は、例えば水素にすることができる。末端基はまた、ポリエーテル基にすることもできる。式B-10の化合物において、-CH2-残基に結合された末端基は、例えば、水素であってもよく、-CHC02A7残基に結合された末端基は、例えば、-CH=CH-COOA7にすることができる。立体障害アミンの具体例は、ビス2,2,6,6-テトラメチル-4-ピペリジルセバケート、ビス2,2,6,6-テトラメチル-4-ピペリジルスクシネート、ビス1,2,2,6,6-ペンタメチル-4-ピペリジルセバケート、ビス1-オクチルオキシ-2,2,6,6-テトラメチル-4-ピペリジルセバケート、ビス1,2,2,6,6-ペンタメチル-4-ピペリジルn-ブチル-3,5-ジ-tert-ブチル-4-ヒドロキシベンジルマロネート、1-2-ヒドロキシエチル-2,2,6,6-テトラメチル-4-ヒドロキシピペリジンとコハク酸との縮合物、N,N’-ビス2,2,6,6-テトラメチル-4-ピペリジルヘキサメチレンジアミンと4-tert-オクチルアミノ-2,6-ジクロロ-1,3,5-トリアジンとの線状または環状縮合物、トリス2,2,6,6-テトラメチル-4-ピペリジルニトリロトリアセテート、テトラキス2,2,6,6-テトラメチル-4-ピペリジル-1,2,3,4-ブタン-テトラカルボキシレート、1,1’-1,2-エタンジイル-ビス3,3,5,5-テトラメチルピペラジノン、4-ベンゾイル-2,2,6,6-テトラメチルピペリジン、4-ステアリルオキシ-2,2,6,6-テトラメチルピペリジン、ビス1,2,2,6,6-ペンタメチルピペリジル-2-n-ブチル-2-2-ヒドロキシ-3,5-ジ-tert-ブチルベンジルマロネート、3-n-オクチル-7,7,9,9-テトラメチル-1,3,8-トリアザスピロ[4.5]ジカン-2,4-ジオン、ビス1-オクチルオキシ-2,2,6,6-テトラメチルピペリジルスクシネート、N,N’-ビス-2,2,6,6-テトラメチル-4-ピペリジルヘキサメチレンジアミンと4-モルホリノ-2,6-ジクロロ-1,3,5-トリアジンとの線状または環状縮合物、2-クロロ-4,6-ビス4-n-ブチルアミノ-2,2,6,6-テトラメチルピペリジル-1,3,5-トリアジンと1,2-ビス3-アミノプロピルアミノエタンとの縮合物、2-クロロ-4,6-ジ4-n-ブチルアミノ-1,2,2,6,6-ペンタメチルピペリジル-1,3,5-トリアジンと1,2-ビス-3-アミノプロピルアミノエタンとの縮合物、8-アセチル-3-ドデシル7,7,9,9-テトラメチル-1,3,8-トリアザスピロ[4.5]-ジカン-2,4-ジオン、3-ドデシル-1-2,2,6,6-テトラメチル-4-ピペリジルピロリジン-2,5-ジオン、3-ドデシル-1-1,2,2,6,6-ペンタメチル-4-ピペリジルピロリジン-2,5-ジオン、4-ヘキサデシルオキシ-2,2,6,6-テトラメチルピペリジンおよび4-ステアリルオキシ-2,2,6,6-テトラメチルピペリジンの混合物、N,N’-ビス2,2,6,6-テトラメチル-4-ピペリジルヘキサメチレンジアミンと4-シクロヘキシルアミノ-2,6-ジクロロ-1,3,5-トリアジンとの縮合生成物、1,2-ビス3-アミノプロピルアミノエタンと2,4,6-卜リクロロ-1,3,5-トリアジンおよび4-ブチルアミノ-2,2,6,6-テトラメチルピペリジンCAS登録番号[136504-96-6]との縮合生成物;N-2,2,6,6-テトラメチル-4-ピペリジル-n-ドデシルスクシンイミド、N-1,2,2,6,6-ペンタメチル-4-ピペリジル-n-ドデシルスクシンイミド、2-ウンデシル-7,7,9,9-テトラメチル-1-オキサ-3,8-ジアザ-4-オキソ-スピロ[4,5]ジカン、7,7,9,9-テトラメチル-2-シクロウンデシル-1-オキサ-3,8-ジアザ-4-オキソスピロ[4,5]ジカンとエピクロロヒドリンとの反応生成物、1,1-ビス1,2,2,6,6-ペンタメチル-4-ピペリジルオキシカルボニル-2-4-メトキシフェニルエテン、N,N’-ビス-ホルミル-N,N’-ビス2,2,6,6-テトラメチル-4-ピペリジルヘキサメチレンジアミン、4-メトキシ-メチレン-マロン酸と1,2,2,6,6-ペンタメチル-4-ヒドロキシピペリジンとのジエステル、ポリ[メチルプロピル-3-オキシ-4-2,2,6,6-テトラメチル-4-ピペリジル]シロキサン、およびマレイン酸無水物-α-オレフイン-共重合体と2,2,6,6-テトラメチル-4-アミノピペリジン、1,2,2,6,6-ペンタメチル-4-アミノピペリジン、2,4-ビス[N-1-シクロヘキシルオキシ-2,2,6,6-テトラメチルピペリジン-4-イル-N-ブチルアミノ]-6-2-ヒドロキシエチル-アミノ-1,3,5-トリアジン、1-2-ヒドロキシ-2-メチルプロポキシ-4-オクタデカノイルオキシ-2,2,6,6-テトラメチル-ピペリジン、5-2-エチルヘキサノイルオキシメチル-3、3,5-トリメチル-2-モルホリノンまたはU.S.特許第6,117,995号の実施例2に開示された、式中、nは、1~15である。の化合物との反応生成物である。先に述べた立体障害アミンは知られており、殆ど市販用品目である。本発明のそれ以上の態様は、不均一相ラジカル重合によって無極性有機光安定剤の存在下で少なくとも1種のエチレン性不飽和単量体を重合する工程を含む、1000nm未満の平均粒径を有する濃厚水性重合体分散液の調製方法であり、エチレン性不飽和単量体から形成された重合体キャリヤに対する無極性有機光安定剤の重量比が、重合体キャリヤ100部当り、光安定剤50部よりも大きい方法である。本発明の特定の実施態様において、濃厚水性重合体分散液の調製方法は、a無極性有機光安定剤を少なくとも1種のエチレン性不飽和単量体中に溶解、乳化または分散させ;b少なくとも1種のエチレン性不飽和単量体中に溶解、乳化、または分散した、該有機光安定剤の通常の水中油エマルジョンを調製し;c通常のエマルジョンをミニエマルジョンに均質化し、ここで、有機相の液滴は1000nmよりも小さい平均直径を有し;d重合開始剤を添加することによってミニエマルジョンを重合させる;各工程を含み、ここでエチレン性不飽和単量体から形成される重合体キャリヤに対する無極性有機光安定剤の重量比は、重合体キャリヤ100部当り光安定剤50部よりも大きい。工程bにおいて、好ましくはノニオン性、カチオン性、またはアニオン性界面活性剤が更に存在する。一般的に、アニオン性およびノニオン性界面活性剤が好ましい。場合によっては、他の水混和性溶媒が通常水含量基準で10重量未満で存在してもよい。本発明に有用な例示的な共溶媒は脂肪族アルコール、グリコール、エーテル、グリコールエーテル、ピロリジン、N-アルキルピロリジノン、N-アルキルピロリドン、ポリエチレングリコール、ポリプロピレングリコール、アミド、カルボン酸およびそれらの塩、エステル、有機スルフィッド、スルホキシド、スルホン、アルコール誘導体、ヒドロキシエーテル誘導体、例えばブチルカルビトールまたはセロソルブ、アミノアルコール、ケトンなど、およびこれらの誘導体およびこれらの混合物からなる群より選択されることができる。具体例は、メタノール、エタノール、プロパノール、ジオキサン、エチレングリコール、プロピレングリコール、ジエチレングリコール、グリセロール、ジプロピレングリコール、テトラヒドロフラン、およびその他水溶性または水混和性物質、およびこれらの混合物が含まれる。水、水アルコール混合物、水エチレングリコール、またはプロピレングリコール混合物、水アセトン、水テトラヒドロフラン、または水ジメチルホルムアミド混合物が好ましい。添加され得る適した界面活性剤または界面活性化合物は、当分野において知られている。使用される量は、典型的に単量体に基づいて、0.01~10重量の範囲である。本発明に有用な典型的な界面活性剤は、ノニオン性、カチオン性、またはアニオン性タイプのものである。アニオン性界面活性剤の例は、C12-C18アルキルスルホン酸のアルカリおよびアンモニウム塩、コハク酸のジアルキルエステル、またはエトキシル化アルカノールの硫酸の半エステルである。これらの化合物は、例えばUS4,269,749から知られており、殆ど市販用品目であり、例えばDowfax登録商標2A1ダウケミカルカンパニーDowChemicalCompanyの商品名で市販される。ノニオン性界面活性剤は、例えば脂肪族またはアル脂肪族araliphatic化合物、例えば3~50のエトキシル化度、およびC4-C9範囲のアルキル基を有するエトキシル化フェノールモノ、ジ、トリ、エトキシル化長鎖アルコールまたはポリエチレンオキサイド/ポリプロピレンオキサイドブロック共重合体である。その上に、保護性コロイド、例えばポリビニルアルコール、澱粉、セルロース誘導体、またはビニルピロリドンを含有する共重合体を添加して、工程bによって通常の水中油エマルジョンを形成してもよい。それ以上の例は、Houben-Weyl,MethodenderOrganischenChemie,BandXIV/1,MakromolekulareStoffe,G.ThiemeVerlagStuttgart1961,411-420に挙げられている。均質化工程bおよびcは、機械的撹拌動静翼デスペンサーを適用した後、例えば超音波装置J.DispersionSci.Technology2002,231-3,333-349または高圧ホモジナイザーAPVGaulinHomogenizer;Microfluidizerのような高力分散装置を使用することによって実施するのが普通である。乳化/均質化は、連続的にまたはバッチ式に実施することができる。この目的のための装置は、当分野において知られている。これは、例えばUS5,108,654に記載されている。重合工程dは、遊離基重合開始剤を添加することによって実施する。好ましくは遊離基開始剤は単量体または単量体混合物に基づいて、0.01~20重量、更に好ましくは0.1~10重量、最も好ましくは0.2~5重量の量で存在する。重合開始剤は、反応混合物にバッチ式または連続的に添加されることができる。好ましくは、成分bの遊離基開始剤は、ビス-アゾ化合物、パーオキシド、またはヒドロパーオキシドである。具体的な好ましいラジカル源は、2,2’-アゾビスイソブチロニトリル、2,2’-アゾビス2-メチルブチロニトリル、2,2’-アゾビス2,4-ジメチルバレロニトリル、2,2’-アゾビス4-メトキシ-2,4-ジメチルバレロニトリル、1,1’-アゾビス1-シクロヘキサンカルボニトリル、2,2’-アゾビスイソブチルアミド二水和物、2-フェニルアゾ-2,4-ジメチル-4-メトキシバレロニトリル、ジメチル-2,2’-アゾビスイソブチレート、2-カルバモイルアゾイソブチロニトリル、2,2’-アゾビス2,4,4-トリメチルペンタン、2,2’-アゾビス2-メチルプロパン、2,2’-アゾビスN,N’-ジメチレンイソブチルアミジン、遊離塩基またはヒドロクロロライド、2,2’-アゾビス2-アミジノプロパン、遊離塩基またはヒドロクロロライド、2,2’-アゾビス{2-メチル-N-[1,1-ビスヒドロキシメチルエチル]プロピオンアミド}または2,2’-アゾビス{2-メチル-N-[1,1-ビスヒドロキシメチル-2-ヒドロキシエチル]プロピオンアミド;アセチルシクロヘキサンスルホニルパーオキシド、ジイソプロピルパーオキシジカーボネート、t-アミルパーネオデカノエート、t-ブチルパーネオデカノエート、t-ブチルパーピバレート、t-アミルパーピバレート、ビス2,4-ジクロロベンゾイルパーオキシド、ジイソノナノイルパーオキシド、ジデカノイルパーオキシド、ジオクタノイルパーオキシド、ジラウロイルパーオキシド、ビス2-メチルベンゾイルパーオキシド、ジコハク酸パーオキシド、ジアセチルパーオキシド、ジベンゾイルパーオキシド、t-ブチルパー2-エチルヘキサノエート、ビス-4-クロロベンゾイル-パーオキシド、t-ブチルパーイソブチレート、t-ブチルパーマレイネート、1,1-ビスt-ブチルパーオキシ3,5,5-トリメチルシクロヘキサン、1,1-ビスt-ブチルパーオキシシクロヘキサン、t-ブチルパーオキシイソプロピルカーボネート、t-ブチルパーイソノナオエート、2,5-ジメチルヘキサン2,5-ジベンゾエート、t-ブチルパーアセテート、t-アミルパーベンゾエート、t-ブチルパーベンゾエート、2,2-ビスt-ブチルパーオキシブタン、2,2-ビスt-ブチルパーオキシプロパン、ジクミルパーオキシド、2,5-ジメチルヘキサン-2,5-ジ-t-ブチルパーオキシド、3-t-ブチルパーオキシ3-フェニルフタライド、ジ-t-アミルパーオキシド、α,α’-ビスt-ブチルパーオキシイソプロピルベンゼン、3,5-ビスt-ブチルパーオキシ3,5-ジメチル1,2-ジオキソラン、ジ-t-ブチルパーオキシド、2,5-ジメチルヘキシン-2,5-ジ-t-ブチルパーオキシド、3,3,6,6,9,9-ヘキサメチル1,2,4,5-テトラオキサシクロノナン、p-メタンヒドロパーオキシド、ピナンヒドロパーオキシド、ジイソプロピルベンゼンモノ-α-ヒドロパーオキシド、クメンヒドロパーオキシドまたはt-ブチルヒドロパーオキシドである。また、Fe-化合物またはCo-化合物とパーオキソ塩または、ビスルフィットまたはヒドロスルフィットの塩との組み合わせを使用することも可能である。これらの組み合わせは酸化還元系として知られている。重合温度は、使用する開始剤に依存する。通常、重合温度は、5~95°Cの範囲、好ましくは30~90°Cの範囲である。圧力が印加される場合、温度は120°Cまで昇温することができるが、常圧下での重合が通常の方法である。代わりに、光開始剤および電磁線、特に化学線によって重合が開始されることができる。本発明による方法に使用するのに適した光開始剤は、原則的に、電磁波を照射する時、1つ以上の遊離基を形成する任意の化合物および混合物である。これらには、複数個の開始剤からなる開始剤系、および互いに独立してまたはシナジー效果的に機能する系が含まれる。共開始剤、例えばアミン、チオール、ボレート、エノラート、ホスフィン、カルボキシレート、およびイミダゾールに加えて、増感剤、例えばアクリジン、キサンテン、チアゼン、クマリン、チオキサントン、トリアジン、および染料を使用することもまた可能である。このような化合物および開始剤系の記載は、例えば、CrivelloJ.V.,DietlikerK.K.,1999:ChemistryTechnologyofUVEBFormulationforCoatings,InksPaints、およびBradleyG.著、第3巻:Photo-initiatorsforFreeRadicalandCationicPolymerisation、第2版、JohnWileySonLtd.に見ることができる。工程bで本発明による方法に適した光開始剤は不飽和基を有する開始剤、またはこのような基を持たない開始剤のいずれであってもよい。そのような化合物および誘導体は、例えば下記のクラスの化合物に由来される:ベンゾイル、ベンジルケタール、アセトフェノン、ヒドロキシアルキルフェノン、アミノアルキルフェノン、アシルホスフィンオキサイド、アシルホスフィンスルフィッド、アシルオキシイミノケトン、アルキルアミノ-置換ケトン、ミヒラーのケトン、パーオキシ化合物、ジニトリル化合物、ハロゲン化アセトフェノン、フェニルグリオキシレート、二量体性フェニルグリオキサレート、ベンゾフェノン、オキシムおよびオキシムエステル、チオキサントン、クマリン、フェロセン、チタノセン、オニウム塩、スルホニウム塩、ヨードニウム塩、ジアゾニウム塩、ボレート、トリアジン、ビスイミダゾール、ポリシラン、および染料である。前記クラスからの化合物と相互との組み合わせ、および対応する共開始剤系および/または増感剤との組み合わせを使用することもまた可能である。驚くべきことに、重合が完了した後に、揮発性成分、主に水が粒子の凝集なしに除去され得ることが分かった。そのため、所望の場合、重合体粒子がすぐ再分散されることができる。揮発性成分の気化を標準方法、例えば噴霧乾燥を利用して実施することができる。よって、本発明の別の態様は、先に記載した通りの濃厚水性重合体分散液の揮発性成分を気化させることによって得られる重合体粉末である。高度に濃縮された光安定剤を含有する重合体粉末を、例えば粉末コーチングの配合、または成形、ブロー成形または押出工程でのプラスチック用途のために使用することができる。本発明は更に、熱、酸化、または光誘導分解に対して安定化した組成物であって、a熱、酸化、または光誘導分解されやすい有機物質、およびb先に記載した通りの濃厚水性重合体分散液を含む組成物に関するのである。例えば、有機物質は、記録物質である。例えば、記録物質は、写真物質またはインクジェット物質である。本発明の別の実施態様において、記録物質は、オーバープリントワニス内に濃厚水性重合体分散液を含有する印刷物質である。本新規重合体分散液で安定化される物質は、例えば記録物質である。このような物質は、例えば写真再生およびその他コピー技術に関するResearchDisclosure1990,31429第474-480頁に記載されるものを意味する。記録物質は、例えば、感圧性コピーシステム、マイクロカプセル写真コピー機システム、感熱性コピー機システム、写真物質、およびインクジェット印刷を含む。記録物質は、特にその光安全性の点から、予期されない程に高い品質を特徴とする。記録物質は、それ自体知られ、用途に対応する構造を有する。それらは、基材、例えば1枚以上のコーチングが適用される紙またはプラスチックフィルムからなる。物質のタイプに応じて、これらのコートは、要求される適した成分を含有しており、写真物質の場合には、例えばハロゲン化銀エマルジョン、色カプラー、染料などを含む。特にインクジェット印刷用に意図する物質は、インクに適した吸収層が上にある通常の基材を有する。コーチングされていない紙も同様にインクジェット印刷に用いられることができるし;この場合に、紙は基材として同時に機能し、インク用の吸収剤を有する。インクジェット印刷に適した物質は、中でも特にU.S.特許第5,073,448号に記載されており、その特許の開示内容は本明細書の一部と見なされる。記録物質はまた、例えば透写フィルムの場合に、透明であることもある。重合体分散液は、製造過程においてさえ物質内に組み込むことができ、製紙時には、例えばパルプに添加することによって組み込むことができる。別の使用方法は、物質の噴霧、またはそのコーチングへの添加である。透写のための透明な記録物質のためのコーチングは、顔料または充填剤のような光散乱粒子を全く含有してはいけない。色結合コーチングは、更なる添加剤、例えば酸化防止剤、光安定剤、粘度増進剤、漂白剤、殺生剤、および/または静電防止剤を含有することができる。コーチングは、通常下記の通りに調製される:水溶性成分、例えば結合剤を水中に溶解させて混合する。固体成分、例えば充填剤および既に記載したようなその他の添加剤をこの水性媒体内に分散させる。超音波装置、タービン撹拌器、ホモジナイザー、コロイドミル、ビーズミル、サンドミル、高速撹拌器のような器具を利用して分散をもたらすのが有利である。本重合体分散液の特別な利点は、コーチングに組み込むのが容易ということである。先に述べたように、記録物質は、広範囲な使用分野に及ぶ。重合体分散液は、例えば、感圧性コピー機システムに用いられることができる。それらは紙に添加されて、マイクロカプセル化された染料前駆体を光から保護するか、または現像層の結合剤に添加されて、その中に形成される染料を保護することができる。圧力によって現像される感光性マイクロカプセルを有する写真コピー機システムは、中でもU.S.特許第4,416,966号;第4,483,912号;第4,352,200号;第4,535,050号;第4,5365,463号;第4,551,407号;第4,562,137号および第4,608,330号;およびEP-A-139,479;EP-A-162,664;EP-A-164,931;EP-A-237,024;EP-A-237,025およびEP-A-260,129に記載されている。これらの全てのシステムにおいて、重合体分散液は色受理層に添加されることができる。代わりに、それらはドナー層に添加されて、光形成体を光から保護することができる。重合体分散液はまた、光重合、光軟化、またはマイクロカプセルの崩壊の原理に基づくか、または感熱性もしくは感光性ジアゾニウム塩、ロイコ染料が酸化剤と共に、または色ラクトンがルイス酸と共に使用される時に、記録物質に用いられることができる。感熱性記録物質は、無色ベース染料もしくは弱着色染料と有機もしくは無機発色剤との間の色付与反応を利用し、両物質の熱誘導接触によって、記録された画像が生成される。このタイプの感熱性記録物質は、ファックス、コンピューターなどのための記録媒体としてだけでなく、また多くの他の分野、例えばラベル印刷で非常に広く広がっている。感熱性記録物質は、基材、この基材上の感熱性色形成性記録層、および場合によっては感熱性色形成性記録層上の保護層で構成される。感熱性色形成性記録層は、その主要成分として色付与性化合物および発色性化合物、およびまた本発明による重合体分散液を含有する。該保護層が存在する場合、重合体分散液をまた保護層内に組み込むことができる。感熱性記録物質は、例えば、JP-A8-267915に記載されている。更なる使用分野は、染料拡散転写、熱ワックス転写印刷、およびドットマトリックス印刷用、および静電機、電子写真、電気永動、磁気写真、およびレーザー電子写真印刷機、レコーダーまたはプロッタで用いるための記録物質である。先に述べた物質中で、例えばEP-A-507,734に記載されているような、染料拡散転写印刷用記録物質が好ましい。重合体分散液はまた、好ましくはインクジェット印刷のためのインク、例えばU.S.特許第5,098,477に記載される通りのものに用いられることもでき、同特許の開示内容を本記載の一部と見なす。特にインクジェット印刷のためのインクは、好ましくは水を含有する。インクは、重合体分散液を通常0.01~20重量、特に0.5~10重量の濃度で含有する。カラー写真物質の例は、カラーネガチブフィルム、カラーリバーサルフィルム、カラーポジチブフィルム、カラー印画紙、カラーリバーサル印画紙、染料拡散転写工程、または銀染料漂白工程のためのカラー感応性物質である。カラー写真物質の生産のために適した基材の例は、半合性および合成重合体、例えば、セルロースニトレート、セルロースアセテート、セルロースブチレート、ポリスチレン、ポリビニルクロライド、ポリエチレンテレフタレート、およびポリカーボネートのフィルムおよびシート、およびバライト層またはα-オレフイン重合体層例えばポリエチレンが積層された紙である。これらの基材は、染料または顔料、例えば二酸化チタンで着色されていることができる。それらは、また、遮光のために黒色に着色されていることもできる。基材の表面に、通常写真乳化層の層の接着を向上させるための処理、例えばコロナ放電、およびそれに後続する下塗層の塗布を施す。記録物質は、好ましくは基材から出発して順に青色感応性、緑-感応性および赤-感応性層に、ハロゲン化銀エマルジョン層を含む。カラー写真物質において、重合体分散液は、好ましくは緑-感応性層上の層、特に好ましくはハロゲン化銀エマルジョン層の上の層にある。重合体分散液は、好ましくは0.001~10g/m2、例えば0.1~8g/m2、特に0.005~6g/m2、特に0.01~4g/m2の量で写真物質中に存在する。ハロゲン化銀エマルジョン層の上の層に重合体分散液を含む写真記録物質が一般的に好ましい。また、赤-感応性および緑-感応性ハロゲン化銀エマルジョン層の各々を少なくとも1つ及びそれらの間に中問層を含み、本重合体分散液の少なくとも1種が赤-感応性および緑-感応性ハロゲン化銀エマルジョン層の間の中問層中に存在する写真記録物質も好ましい。非常に特に好ましい写真記録物質は、赤-感応性、緑-感応性および青-感応性ハロゲン化銀エマルジョン層の各々を少なくとも1つ、およびまた先に述べた層と保護層との間に少なくとも2つのの中問層を含み、本重合体分散液の少なくとも1種が緑-感応性ハロゲン化銀エマルジョン層の上の少なくとも1つの層中に存在し、ハロゲン化銀エマルジョン層は暗-保存安定剤および/または光安定剤を含有するものである。カラー写真エマルジョン層の必須構成要素は、結合剤、ハロゲン化銀粒子、およびカラーカプラーである。特に興味のあるものは、例えば基材上に、少なくとも1つの黄色カプラーを含有する少なくとも1つの青-感応性ハロゲン化銀エマルジョン層、少なくとも1つのマゼンタカプラーを含有する少なくとも1つの緑-感応性ハロゲン化銀エマルジョン層、少なくとも1つのシアンカプラーを含有する少なくとも1つの赤-感応性ハロゲン化銀エマルジョン層、および通常最上層および中問層を含み、層の中の少なくとも1つは本発明による重合体分散液を含むカラー写真記録物質である。写真エマルジョンは、メチン染料またはその他染料を使用してスペクトル的に増感されることができる。特に適した染料は、シアニン染料およびメロシアニン染料であり、複合メロシアニン染料を含む。スペクトル増減剤として適したポリメチン染料、それらの適切な組合せ、および超増感性組合せの概要がResearchDisclosure176431978年12月、第IV章に挙げられている。異なって増感されたエマルジョン層を、非拡散性単量体性または重合体性カラーカプラーに振り分け、これらを同じ層もしくは隣接した層内に位置させてよい。シアンカプラーを赤-感応性層に割り当て、マゼンタカプラーを緑-感応性層に割り当て、黄色カプラーを青-感応性層に割り当てるのが通常である。有機物質が、接着剤、天然または合成ゴムの水性エマルジョン、水性インクまたは水性コーチングである組成物が好ましい。工程iiにおいて、好ましくはノニオン性、カチオン性、またはアニオン性界面活性剤が存在する。好ましくは、成分bの量は、成分aの固形分含量の重量に基づいて、0.1~40重量、特に0.1~20重量、特に0.1~10重量である。極薄フィルム適用のために、成分bの量は、成分aの固形分含量の重量に基づいて、60重量程に高くすることができる。接着剤は、好ましくはポリウレタン、ポリアクリル、エポキシ、フェノリック、ポリイミド、ポリビニルブチラール、ポリシアノアクリレート、ポリアクリレート、エチレン/アクリル酸共重合体、およびそれらの塩イオノマー、珪素重合体、ポリエチレン/ビニルアセテート、アタクチックポリプロピレン、スチレン-ジエン共重合体、ポリアミド、ヒドロキシル-末端のポリブタジエン、ポリクロロプレン、ポリビニルアセテート、カルボキシル化スチレン/ブタジエン共重合体、およびポリビニルアルコールからなる群より選択される。天然または合成ゴムの水性エマルジョンは、例えば天然ラテックスまたはカルボキシル化スチレン/ブタジエン共重合体のラテックスである。濃厚水性重合体分散液はまた、インク、好ましくはインクジェット印刷のためのインクに用いられることもできる。水溶性、水混和性、または水分散性コーチングが所望される場合、酸性基のアンモニウム塩が、樹脂骨格内に存在する。コーチングは、物理的に乾燥するシステムまたは架橋された重合体にすることができる。例えば架橋された重合体は、フェノール/ホルムアルデヒド樹脂、ウレア/ホルムアルデヒド樹脂、およびメラミン/ホルムアルデヒド樹脂のように、一方でアルデヒドから、他方でフェノール、ウレア、およびメラミンに由来される。乾燥および非乾燥性アルキド樹脂も可能である。飽和および不飽和ジカルボン酸と多価アルコールおよび架橋剤としてのビニル化合物とのコポリエステルに由来される不飽和ポリエステル樹脂およびまた低引火性のそれらのハロゲン含有改質物が使用されることができる。置換されたアクリレート、例えばエポキシアクリレート、ウレタンアクリレート、またはポリエステルアクリレートに由来された架橋性アクリル系樹脂が好ましい。メラミン樹脂、ウレア樹脂、ポリイソシアネート、またはエポキシ樹脂と架橋されたアルキド樹脂、ポリエステル樹脂、およびアクリレート樹脂。また、例えばビスグリシジルエーテルから、または脂環式ジエポキシドから、ポリエポキシドに由来された架橋されたエポキシ樹脂もまた配合されることができる。アルキド樹脂ラッカーは、特に自動車をコーチングするのに使用される通常の焼き付けラッカー自動車フィニッシュングラッカー、例えばアルキド/メラミン樹脂およびアルキド/アクリル/メラミン樹脂をベースにしたラッカーである。H.WagnerおよびH.F.Sarx,Lackkunstharze1977、第99-123頁を参照。その他の架橋剤は、グリコウリル樹脂、ブロックトイソシアネートまたはエポキシ樹脂を含む。ラッカーは、金属フィニッシュコーチングおよび固体色フィニッシュの両方に適しており、特にレタッチフィニッシュ並びに各種のコイルコーチング用途の場合に適している。本発明によって安定化されるラッカーは、好ましくは2つのの方法によって、即ち、1-コート方法、または2-コート方法によって、通常の方式で適用される。後者の方法では、顔料-含有のベースコートを初めに適用し、次いで、清浄なラッカーのカバーコートをその上に適用する。コーチングはまた、木材が脱色されることを防止するために木材基板上に塗布されることもできる。水性コーチング物質は水溶性、水-希釈性重合体、または重合体分散液をベースにすることができる。極性の高い有機膜形成物質、例えば酸価が極めて高いポリビニルアルコール、ポリアクリルアミド、ポリエチレングリコール、セルロース誘導体、アクリレートおよびポリエステルは、水溶性重合体の例である。水-希薄性膜形成物質は、側鎖に組み込まれた、塩形成可能な酸性または塩基性基を有する比較的短鎖の重合体からなる。それらは膜形成中に蒸発して不溶性重合体になる、適した塩基または酸で中和される。それらの例は、短および中油カルボン酸アルキド樹脂、水-希釈性メラミン樹脂、乳化性エポキシ樹脂またはシリコーンベースのエマルジョンである。いくつかの重合体タイプが水-希釈可能な膜形成物質として使用される。これらの中で最も重要なものは、ジブチルマレイネートとのビニルアセテート共重合体、バーサチック酸のビニルエステル、アクリルエステル酸、エチレンおよびビニルクロロライドとの三元重合体、ビニルプロピオネート、ポリアクリレートおよびポリメタクリレートからなる純アクリレート、スチレンとのアクリレート共重合体およびスチレン-ブタジエン共重合体である。コーチング物質はまた、光重合性化合物の水系放射線硬化性配合物であってもよい。コーチング物質はまた、顔料または染料、充填剤、凝集剤としての溶媒、結合剤、ワックスまたはその他疎水性製剤のための加速化剤硬化剤、消泡剤、均染剤、湿潤剤、流動学的添加剤増粘剤またはチキソトロープ剤、アミン、pH調整のための基材、光開始剤、殺生剤、保存剤、殺ダニ剤、または殺昆虫剤のような成分を更に含有することができる。コーチング物質は、焼き付けまたは放射によって、室温で物理的に乾燥させてもまたは化学的に硬化させてもよい。結合剤が硬化性結合剤の場合、それらは硬化剤および/または加速化剤と共に使用するのが普通である。木材または木材ベースの物質のコーチングに適した任意のコーチング組成物が水性木材コーチング物質として使用されることができる。木材または木材ベースの物質の例は、家具、パーケット、窓枠、パネル、門、木材コアベニヤ板、チップボード、およびファイヤーボードである。木材コーチング物質は、それらの機能または透明度に応じて、プライマー/含浸ステイン、ステインブロッキングプライマー、および例えば木材ステインおよび不透明コーチングのような外装トップコーチングにすることもできる。今日好ましい結合剤は、ストレートアクリル系分散液であり、多くの場合においてそれらの混合物としての自己架橋性アクリル系分散液またはアルキド樹脂エマルジョンまたはハイブリッドコーチングである。大部分自己架橋するアクリル系分散液をベースとする、家具およびパーケット水性ラッカーのようなインテリア用途のために、ポリウレタン分散液、アクリル系ポリウレタン共重合体分散液が好ましく使用される。フィルム特性が高い要件を満たすべき時は、放射線-硬化性重合体分散液、またはヒドロキシル-官能性重合体分散液および水分散性ポリイソシアネートからなる2-パックシステムが好ましい。従来の技術によって、例えば含浸impregnating、展着spreading、ブラッシングbrushing、ディッピングdipping、デラギングdeluging、噴霧によるか、またはローラーやカーテン機器を使用して、水性木材コーチング物質を木材に適用することができる。また、高圧または真空下での含浸も可能である。一般的に、成分aが、水性コーチングである組成物が好ましい。本発明の特定の一実施態様は、熱、酸化、または光誘導分解に対して安定化された粉末コーチング組成物であって、a固体結合剤物質;およびb先に記載した通りの光安定剤を含有する重合体粉末を含む粉末コーチング組成物である。粉末コーチング組成物または粉末コーチングとは、Ullmann’sEncyclopediaofIndustrialChemistry、第5版、完全改訂版、第A18巻、第438-444頁1991、セクション3.4に記載される通りの定義を意味する。粉末コーチングとは、主に金属性基材に粉末形態で適用される、熱可塑性または焼付可能な架橋性重合体を意味する。粉末を、コーチングすべき加工物と接触させる方式は、静電気粉末噴霧、静電気流動床焼結、固定床焼結、流動床焼結、回転焼結、または遠心焼結のような種々の適用技術が典型となる。本発明の粉末コーチング組成物のための好ましい有機膜形成性結合剤は、例えば、エポキシ樹脂、ポリエステル-ヒドロキシアルキルアミド、ポリエステル-グリコールウリル、エポキシ-ポリエステル樹脂、ポリエステル-トリグリシジルイソシアヌレート、ヒドロキシ-官能性ポリエステル-ブロックトポリイソシアネート、ヒドロキシ-官能性ポリエステル-ウレトジオン、硬化剤を有するアクリレート樹脂、またはこのような樹脂の混合物をベースにする焼き付けシステムである。ポリエステルは、一般的にヒドロキシ-またはカルボキシ-官能性であり、ジオールとジカルボン酸との縮合によって調製されるのが普通である。ポリオールおよび/またはポリ酸を添加することにより、分岐型ポリ-エステルが得られ、これらは更に架橋剤の存在下で焼き付ける過程中に、コーチングに耐スクラッチ性、耐衝撃性および屈曲強度のような所望の物性をもたらすネットワーク構造を起こす。多官能性酸の代りに、マレイン酸無水物、イタコン酸無水物、フタル酸無水物、テレフタル酸無水物、ヘキサヒドロテレフタル酸無水物、トリメリト酸無水物、ピロメリト酸二無水物、コハク酸無水物のような無水物または酸クロライドを使用することも可能である。また、例えば、ジメチルテレフタレートのような単純エステルを使用することも可能であり、この場合に重合は揮発性アルコールが除去されながらエステル交換によって進行される。同様に、エステル交換および縮合の組み合わせによって調製することも行うことが可能である。その上に、ポリエステルは12-ヒドロキシ-ステアリン酸およびヒドロキシピバル酸のようなヒドロキシカルボン酸、または、例えばε-カプロラクトンのような対応するラクトンの重縮合によっても調製されることができる。ジカルボン酸およびポリ酸の例には、テレフタル酸、イソフタル酸、アジピン酸、アゼライン酸、セバシン酸、1,12-ドデカンニ酸、ピロメリト酸、3,6-ジクロロフタル酸、コハク酸、1,3-シクロヘキサンジカルボン酸、および1,4-シクロヘキサンジカルボン酸が含まれる。ジオールおよびポリオールの例には、エチレングリコール、プロピレングリコール、グリセロール、ヘキサントリオール、ヘキサン-2,5-ジオール、ヘキサン-1,6-ジオール、ペンタエリスリトール、ソルビトール、ネオペンチルグリコール、トリメチロールエタン、トリメチロールプロパン、トリス-1,4-シクロヘキサンジメタノール、トリメチルペンタンジオール、2,2-ジエチル-1,3-プロパン-ジオール、2-メチル-2-ブチル-1,3-プロパンジオール、エステルジオール204ヒドロキシピバル酸およびネオ-ペンチルグリコールのエステル、水添ビスフェノールA、ビスフェノールA、ヒドロキシピバル酸、ヒドロキシピバレートエステル、2-ブチル-2-エチル-1,3-プロパンジオール、1,4-ブタンジオール、2-ブテン-1,4-ジオール、2-ブチン-1,4-ジオールまたは2-メチル-1,3-プロパンジオールが含まれる。カルボキシ-官能性ポリエステルのための適した架橋剤は、エポキシ化合物、例えばNovolac登録商標-エポキシ樹脂、ビスフェノールAのジグリシジルエーテル、水添ビスフェノールA、および例えば、脂肪族ジカルボン酸との反応によって改質されたビスフェノールAである。また、反応性エポキシ化合物、例えば、トリグリシジルトリアゾリジン-3,5-ジオン、ポリ酸のグリシジルエステル、例えばジグリシジルテレフタレートおよびジグリシジルヘキサヒドロテレフタレート、ヒダントインエポキシドU.S.4,402,983および、特に;トリグリシジルイソシアヌレート、エポキシ化不飽和脂肪酸エステル例えばUranox登録商標、DSM製およびAraldit登録商標PT910CibaSpezialitaten-chemieAGも適している。更に、カルボキシ-官能性ポリエステルのための架橋剤は、例えばβ-ヒドロキシアルキルアミドU.S.4,076,917、例えば主にアジピン酸の4官能性β-ヒドロキシアルキルアミド誘導体Primid登録商標XL552、RohmHaas製である。低分子量のアルコールでアルキル化されたメラミン、ベンゾグアニミンおよびグリコールウリルの誘導体も適したものと立証された。例は、テトラメチルメトキシグリコールウリルPowderlink登録商標1174、AmericanCyanamid製である。加えて、例えば、1,4-ビスオキサゾリジノベンゼンのようなビス-およびトリスオキサゾリジンも架橋剤として知られている。化学的に結合されたエポキシ基を含有しており、それら自体で架橋されることができるカルボキシ-官能性ポリエステルが一層最近のものであるMolhoekら、第22版、FatipecCongress、15-19.5.95、Budapest、第1巻、119-132。エポキシ基またはグリシジル基が架橋反応でカルボキシル基または無水物と反応する全てのシステムにおいて、触媒を用いるのが可能である。その例は、例えば、アミンまたは金属化合物、例えばアルミニウムアセチルアセトネートまたは錫オクトエートである。ポリイソシアネート架橋剤がヒドロキシ官能性ポリエステルのための架橋剤として特に重要である。早期架橋を防止するため、イソシアネートの高い反応性によって、かつ溶融粉末の良好なレベリングを得るために、ポリイソシアネートがブロックされる内部的にウレチドンの形態であるか、またはブロッキング剤との付加物として。最も一般的に使用されるブロッキング剤は、ε-カプロラクタム、メチルエチルケトオキシムまたはブタノンオキシムである。イソシアネートのための他の適したブロッキング剤は、刊行物G.B.Guise,G.N.FreelandおよびG.C.Smithの、J.AppliedPolymerScience、23、3531979、およびM.BockおよびH.-U.Maier-WesthuesのProgressinProductDevelopmentforPowderCoatingTechnology、第XIX版Int.Conf.OnOrganicCoatings、ScienceandTechnol.,Athens、7月12-16日、1993に記載されている。ブロックされたおよびブロックされないポリイソシアネートの例には、2-メチルペンタン1,5-ジソシアネート、2-エチルブタン1,4-ジソシアネート、34-イソシアネートメチル-1-メチルシクロヘキシルイソシアネート、3-イソシアネートメチル-3,5,5-トリメチルシクロヘキサンジソシアネート、トリスイソシアナトメチルベンゼン、4,4’-ジソシアナトジシクロヘキシルメタン、1,4-ビスイソシアナトメチルシクロヘキサン、m-テトラメチルキシレンジソシアネート、p-テトラメチルキシレンジソシアネート、および特に、イソホロンジソシアネートが含まれる。脱ブロックのために、例えば錫オクトエート、ジブチル錫オキサイド、またはジブチル錫ジラウレートなどの金属性触媒を、ポリイソシアネート配合物に添加するのが一般的である。ヒドロキシ官能性ポリエステルのための更に適した架橋剤は、トリメリト酸無水物のような無水物、およびそのジオールおよびジアミンとの反応生成物である。このような架橋剤の更なる例は、T.A.MisevのPowderCoatings:ChemistryandTechnology、J.WileySons発行、Chichester、第123および124頁に記載されている。通常、ヒドロキシル、カルボキシル、またはグリシジル官能基を有するポリアクリレートも粉末コーチング用結合剤として用いられる。それらは、慣用の方法によって、主にスチレンおよびアクリル酸またはメタクリル酸の線状または分岐状C1-C8アルキルエステルのような単量体から調製される。加えて、ジビニルベンゼン、アクリルアミド、メタクリルアミド、ブトキシメチルアクリルアミド、アクリロニトリル、ブタジエン、などの他のエチレン性不飽和化合物が、添加されて共重合されることができる。ヒドロキシル官能基は、例えばヒドロキシエチルアクリレート、ヒドロキシエチルメタクリレート、ヒドロキシプロピルアクリレート、ヒドロキシプロピルメタクリレートのようなヒドロキシ-官能性単量体の共重合によって確保される。カルボキシル官能基のために、アクリル、メタクリル、イタコン酸、およびクロトン酸、およびマレイン酸、イタコン酸、アクリル酸、またはメタクリル酸無水物US-A-3,836,604のようなエチレン性不飽和酸および無水物が使用される。EP-A-O256369およびUS-A-3,876,578に教示されたように、グリシジルアクリレートおよびグリシジルメタクリレートのような単量体の共重合によって、グリシジル官能基が供される。ヒドロキシルまたはカルボキシル官能基を有するポリアクリレートのための架橋剤として、主にヒドロキシルまたはカルボキシル官能基を有するポリエステルについて既に記載したのと同一の化合物を使用するのが可能である。更なる適した架橋剤は、US-A-0,045,040のエポキシ化合物である。グリシジル官能基を有するポリアクリレートの適した架橋剤は、セバシン酸および1,12-ドデカンジカルボン酸のようなジカルボン酸、およびその例えばビストリメリト酸無水物のような無水物、およびUS-A-3,880,946に記載される化合物である。DE-A-3310545は、その上に、自己架橋性ポリアクリレートを開示する。粉末コーチングのためのエポキシ樹脂は、通常Novolac登録商標-エポキシ樹脂または、特に、芳香族ポリオールをベースにしたもの、特にビスフェノールAのようなビスフェノールをベースにしたものである。また、JP-A-581874641982から、改質されたビスフェノールエポキシ樹脂も知られている。エポキシ樹脂は、固体脂肪族アミン、固体芳香族アミン、アミン付加物、フェノール系樹脂、ポリ酸、および既に記載したカルボキシ-官能性ポリエステルのクラスからの架橋剤と組み合わされて用いられる。極めて特に述べるに値する硬化剤は、ジシアンジアミドであり、これらは触媒と共によく使用され、触媒の例は、ルイス酸、三フッ化ホウ素-アミン錯体、金属錯体、3級または4級アミン、および2-メチルイミダゾリンのようなイミダゾリン誘導体である。本発明の更なる一態様は、熱、酸化、または光誘発劣化に対して安定化された組成物であって、a熱可塑性重合体およびb先に記載した通りの重合体粉末を含む組成物である。熱可塑性重合体は、例えばポリオレフイン、および例えばポリエステル、ポリアミド、ポリスチレン、またはポリカーボネートのような工学処理プラスチックという用語に要約されるすべての重合体である。本発明のなお更なる態様は、熱、酸化、または光誘発劣化を受けやすい、有機物質の熱、酸化、または光誘発劣化に対する安定剤としての、先に記載した通りの濃厚水性重合体分散液の使用、および粉末コーチングの熱、酸化、または光誘発劣化に対する安定剤としての、先に記載した通りの重合体粉末の使用である。濃厚水性重合体分散液について述べた好ましいものは、また、本発明の安定化された組成物、および他の全ての主題についても適用される。先に記載した熱、酸化、または光誘発劣化に対して安定化された組成物は、更なる添加剤、例えば、可塑剤、潤滑剤、乳化剤、顔料、蛍光増白剤、防炎剤、または帯電防止剤を含むことができる。それらは、また、従来の生成物形態で添加された光または熱安定剤も含むことができる。更なるUV-吸収剤または立体障害アミンHALSが添加される場合、それらは先に述べた生成物から選択されることができる。更なる添加剤は、下記に挙げるものである。1.酸化防止剤1.1.アルキル化モノフェノール、例えば2,6-ジ-tert-ブチル-4-メチルフェノール、2-tert-ブチル-4,6-ジメチルフェノール、2,6-ジ-tert-ブチル-4-エチルフェノール、2,6-ジ-tert-ブチル-4-n-ブチルフェノール、2,6-ジ-tert-ブチル-4-イソブチルフェノール、2,6-ジシクロペンチル-4-メチルフェノール、2-α-メチルシクロヘキシル-4,6-ジメチル-フェノール、2,6-ジオクタデシル-4-メチルフェノール、2,4,6-トリシクロヘキシルフェノール、2,6-ジ-tert-ブチル-4-メトキシメチルフェノール、側鎖で線状または分岐状のノニルフェノール、例えば2,6-ジ-ノニル-4-メチルフェノール、2,4-ジメチル-6-1’-メチルウンデク-1’-イルフェノール、2,4-ジメチル-6-1’-メチルヘプタデカ-1’-イルフェノール、2,4-ジメチル-6-1’-メチルトリデカ-1’-イルフェノールおよびこれらの混合物。1.2.アルキルチオメチルフェノール、例えば2,4-ジオクチルチオメチル-6-tert-ブチルフェノール、2,4-ジオクチルチオメチル-6-メチルフェノール、2,4-ジオクチルチオメチル-6-エチルフェノール、2,6-ジ-ドデシルチオメチル-4-ノニルフェノール。1.3.ヒドロキノンおよびアルキル化ヒドロキノン、例えば2,6-ジ-tert-ブチル-4-メトキシフェノール、2,5-ジ-tert-ブチルヒドロキノン、2,6-ジ-tert-アミルヒドロキノン、2,6-ジフェニル-4-オクタデシルオキシフェノール、2,6-ジ-tert-ブチルヒドロキノン、2,5-ジ-tert-ブチル-4-ヒドロキシアニソール、3,5-ジ-tert-ブチル-4-ヒドロキシアニソール、3,5-ジ-tert-ブチル-4-ヒドロキシフェニルステアレート、ビス3,5-ジ-tert-ブチル-4-ヒドロキシフェニルアジペート。1.4.トコフェロール、例えばα-トコフェロール、β-トコフェロール、γ-トコフェロール、δ-トコフェロールおよびこれらの混合物ビタミンE。1.5.ヒドロキシル化チオジフェニルエーテル、例えば2,2’-チオビス6-tert-ブチル-4-メチルフェノール、2,2’-チオビス4-オクチルフェノール、4,4’-チオビス6-tert-ブチル-3-メチルフェノール、4,4’-チオビス6-tert-ブチル-2-メチルフェノール、4,4’-チオビス3,6-ジ-sec-アミルフェノール、4,4’-ビス2,6-ジメチル-4-ヒドロキシフェニル-ジスルフィッド。1.6.アルキリデンビスフェノール、例えば2,2’-メチレンビス6-tert-ブチル-4-メチルフェノール、2,2’-メチレンビス6-tert-ブチル-4-エチルフェノール、2,2’-メチレンビス[4-メチル-6-α-メチルシクロヘキシル-フェノール]、2,2’-メチレンビス4-メチル-6-シクロヘキシルフェノール、2,2’-メチレンビス6-ノニル-4-メチルフェノール、2,2’-メチレンビス4,6-ジ-tert-ブチルフェノール、2,2’-エチリデンビス4,6-ジ-tert-ブチルフェノール、2,2’-エチリデンビス6-tert-ブチル-4-イソブチルフェノール、2,2’-メチレンビス[6-α-メチルベンジル-4-ノニルフェノール]、2,2’-メチレンビス[6-α,α-ジメチルベンジル-4-ノニルフェノール]、4,4’-メチレンビス2,6-ジ-tert-ブチルフェノール、4,4’-メチレンビス6-tert-ブチル-2-メチルフェノール、1,1-ビス5-tert-ブチル-4-ヒドロキシ-2-メチルフェニルブタン、2,6-ビス3-tert-ブチル-5-メチル-2-ヒドロキシベンジル-4-メチルフェノール、1,1,3-トリス5-tert-ブチル-4-ヒドロキシ-2-メチルフェニルブタン、1,1-ビス5-tert-ブチル-4-ヒドロキシ-2-メチルフェニル-3-n-ドデシルメルカブトブタン、エチレングリコールビス[3,3-ビス3’-tert-ブチル-4’-ヒドロキシフェニルブチレート]、ビス3-tert-ブチル-4-ヒドロキシ-5-メチル-フェニルジシクロペンタジエン、ビス[2-3’-tert-ブチル-2’-ヒドロキシ-5’-メチルベンジル-6-tert-ブチル-4-メチルフェニル]テレフタレート、1,1-ビス-3,5-ジメチル-2-ヒドロキシフェニルブタン、2,2-ビス3,5-ジ-tert-ブチル-4-ヒドロキシフェニルプロパン、2,2-ビス-5-tert-ブチル-4-ヒドロキシル2-メチルフェニル-4-n-ドデシルメルカブトブタン、1,1,5,5-テトラ5-tert-ブチル-4-ヒドロキシ-2-メチルフェニルペンタン。1.7.O-、N-およびS-ベンジル化合物、例えば3,5,3’,5’-テトラ-tert-ブチル-4,4’-ジヒドロキシジベンジルエーテル、オクタデシル-4-ヒドロキシ-3,5-ジメチルベンジルメルカブトアセテート、トリデシル-4-ヒドロキシ-3,5-ジ-tert-ブチルベンジルメルカブトアセテート、トリス3,5-ジ-tert-ブチル-4-ヒドロキシベンジルアミン、ビス4-tert-ブチル-3-ヒドロキシ-2,6-ジメチルベンジルジチオテレフタレート、ビス3,5-ジ-tert-ブチル-4-ヒドロキシベンジルスルフィッド、イソオクチル3,5-ジ-tert-ブチル-4-ヒドロキシベンジルメルカブトアセテート。1.8.ヒドロキシベンジル化マロネート、例えばジオクタデシル-2,2-ビス3,5-ジ-tert-ブチル-2-ヒドロキシベンジルマロネート、ジ-オクタデシル-2-3-tert-ブチル-4-ヒドロキシ-5-メチルベンジルマロネート、ジ-ドデシルメルカブトエチル-2,2-ビス3,5-ジ-tert-ブチル-4-ヒドロキシベンジルマロネート、ビス[4-1,1,3,3-テトラメチルブチルフェニル]-2,2-ビス3,5-ジ-tert-ブチル-4-ヒドロキシベンジルマロネート。1.9.芳香族ヒドロキシベンジル化合物、例えば1,3,5-トリス3,5-ジ-tert-ブチル-4-ヒドロキシベンジル-2,4,6-トリメチルベンゼン、1,4-ビス3,5-ジ-tert-ブチル-4-ヒドロキシベンジル-2,3,5,6-テトラメチルベンゼン、2,4,6-トリス3,5-ジ-tert-ブチル-4-ヒドロキシベンジルフェノール。1.10.トリアジン化合物、例えば2,4-ビスオクチルメルカブト-6-3,5-ジ-tert-ブチル-4-ヒドロキシアニリノ-1,3,5-トリアジン、2-オクチルメルカブト-4,6-ビス3,5-ジ-tert-ブチル-4-ヒドロキシアニリノ-1,3,5-トリアジン、2-オクチルメルカブト-4,6-ビス3,5-ジ-tert-ブチル-4-ヒドロキシフェノキシ-1,3,5-トリアジン、2,4,6-トリス-3,5-ジ-tert-ブチル-4-ヒドロキシフェノキシ-1,2、3-トリアジン、1,3,5-トリス3,5-ジ-tert-ブチル-4-ヒドロキシベンジルイソシアヌレート、1,3,5-トリス4-tert-ブチル-3-ヒドロキシ-2,6-ジメチルベンジルイソシアヌレート、2,4,6-トリス3,5-ジ-tert-ブチル-4-ヒドロキシフェニルエチル-1,3,5-トリアジン、1,3,5-トリス3,5-ジ-tert-ブチル-4-ヒドロキシフェニルプロピオニル-ヘキサヒドロ-1,3,5-トリアジン、1,3,5-トリス3,5-ジシクロヘキシル-4-ヒドロキシベンジルイソシアヌレート。1.11.ベンジルホスホネート、例えばジメチル-2,5-ジ-tert-ブチル-4-ヒドロキシベンジルホスホネート、ジエチル-3,5-ジ-tert-ブチル-4-ヒドロキシベンジルホスホネート、ジオクタデシル3,5-ジ-tert-ブチル-4-ヒドロキシベンジルホスホネート、ジオクタデシル-5-tert-ブチル-4-ヒドロキシ-3-メチルベンジルホスホネート、3,5-ジ-tert-ブチル-4-ヒドロキシベンジルホスホン酸のモノエチルエステルのカルシウム塩。1.12.アシルアミノフェノール、例えば4-ヒドロキシラウラニリド、4-ヒドロキシステアラニリド、オクチルN-3,5-ジ-tert-ブチル-4-ヒドロキシフェニルカルバメート。1.13.1価または多価アルコール、例えばメタノール、エタノール、n-オクタノール、i-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリスヒドロキシエチルイソシアヌレート、N,N’-ビスヒドロキシエチルオキサミド、3-チアウンデカノール、3-チアペンタデカノール、トリメチルヘキサンジオール、トリメチロール-プロパン、4-ヒドロキシメチル-1-ホスファ-2,6,7-トリオキサビシクロ[2.2.2]オクタンとβ-3,5-ジ-tert-ブチル-4-ヒドロキシフェニルプロピオン酸とのエステル。1.14.1価または多価アルコール、例えば、メタノール、エタノール、n-オクタノール、i-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリスヒドロキシエチルイソシアヌレート、N,N’-ビス-ヒドロキシエチルオキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2,2.2]オクタン;3,9-ビス[2-{3-3-tert-ブチル-4-ヒドロキシ-5-メチルフェニルプロピオニルオキシ}-1,1-ジメチルエチル]-2,4,8,10-テトラオキサスピロ[5,5]-ウンデカンとβ-5-tert-ブチル-4-ヒドロキシ-3-メチルフェニルプロピオン酸とのエステル。1.15.1価または多価アルコール、例えばメタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリスヒドロキシエチルイソシアヌレート、N,N’-ビスヒドロキシエチルオキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタンとβ-3,5-ジシクロヘキシル-4-ヒドロキシフェニルプロピオン酸とのエステル。1.16.1価または多価アルコール、例えばメタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリスヒドロキシエチルイソシアヌレート、N,N’-ビスヒドロキシエチルオキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタンと3,5-ジ-tert-ブチル-4-ヒドロキシフェニル酢酸とのエステル。1.17.β-3,5-ジ-tert-ブチル-4-ヒドロキシフェニルプロピオン酸のアミド、例えばN,N’-ビス3,5-ジ-tert-ブチル-4-ヒドロキシフェニルプロピオニルヘキサメチレンジアミド、N,N’-ビス3,5-ジ-tert-ブチル-4-ヒドロキシフェニルプロピオニルトリメチレンジアミド、N,N’-ビス3,5-ジ-tert-ブチル-4-ヒドロキシフェニルプロピオニルヒドラジド、N,N’-ビス[2-3-[3,5-ジ-tert-ブチル-4-ヒドロキシフェニル]プロピオニルオキシエチル]オキサミドNaugard登録商標-XL-1、Uniroyal供給。1.18.アスコルビン酸ビタミンC1.19.アミン系酸化防止剤、例えばN,N’-ジソプロピル-p-フェニレンジアミン、N,N’-ジ-sec-ブチル-p-フェニレンジアミン、N,N’-ビス1,4-ジメチルペンチル-p-フェニレンジアミン、N,N’-ビス1-エチル-3-メチルペンチル-p-フェニレンジアミン、N,N’-ビス1-メチルヘプチル-p-フェニレンジアミン、N,N’-ジシクロヘキシル-p-フェニレンジアミン、N,N’-ジフェニル-p-フェニレンジアミン、N,N’-ビス2-ナフチル-p-フェニレンジアミン、N-イソプロピル-N’-フェニル-p-フェニレンジアミン、N-1,3-ジメチルブチル-N’-フェニル-p-フェニレンジアミン、N-1-メチルヘプチル-N’-フェニル-p-フェニレンジアミン、N-シクロヘキシル-N’-フェニル-p-フェニレンジアミン、4-p-トルエンスルファモイルジフェニルアミン、N,N’-ジメチル-N,N’-ジ-sec-ブチル-p-フェニレンジアミン、ジフェニルアミン、N-アリルジフェニルアミン、4-イソプロプロポキシジフェニルアミン、N-フェニル-1-ナフチルアミン、N-4-tert-オクチルフェニル-1-ナフチルアミン、N-フェニル-2-ナフチルアミン、オクチル化ジフェニルアミン、例えばp,p’-ジ-tert-オクチルジフェニルアミン、4-n-ブチルアミノフェノール、4-ブチリルアミノフェノール、4-ノナノイルアミノフェノール、4-ドデカノイルアミノフェノール、4-オクタデカノイルアミノフェノール、ビス4-メトキシフェニルアミン、2,6-ジ-tert-ブチル-4-ジメチルアミノメチルフェノール、2,4’-ジアミノジフェニルメタン、4,4’-ジアミノジフェニルメタン、N,N,N’,N’-テトラメチル-4,4’-ジアミノジフェニルメタン、1,2-ビス[2-メチルフェニルアミノ]エタン、1,2-ビスフェニルアミノプロパン、o-トリルビグアニド、ビス[4-1’,3’-ジメチルブチルフェニル]アミン、tert-オクチル化N-フェニル-1-ナフチルアミン、モノ-およびジアルキル化tert-ブチル/tert-オクチルジフェニルアミンの混合物、モノ-およびジアルキル化ノニルジフェニルアミンの混合物、モノ-およびジアルキル化ドデシルジフェニルアミンの混合物、モノ-およびジアルキル化イソプロピル/イソヘキシルジフェニルアミンの混合物、モノ-およびジアルキル化tert-ブチルジフェニルアミンの混合物、2,3-ジヒドロ3,3-ジメチル-4H-1,4-ベンゾチアジン、フェノチアジン、モノ-およびジアルキル化tert-ブチル/tert-オクチルフェノチアジンの混合物、モノ-およびジアルキル化tert-オクチルフェノチアジンの混合物、N-アリルフェノチアジン、N,N,N’,N’-テトラフェニル-1,4-ジアミノブタ-2-エン、N,N-ビス2,2,6,6-テトラメチルピペリド-4-イル-ヘキサメチレンジアミン、ビス2,2,6,6-テトラメチルピペリド-4-イルセバケート、2,2,6,6-テトラメチルピペリジン-4-オン、2,2,6,6-テトラメチルピペリジン-4-オール。2.金属活性低化剤、例えばN,N’-ジフェニルオキサミド、N-サリチラル-N’-サリチロイルヒドラジン、N,N’-ビスサリチロイルヒドラジン、N,N’-ビス3,5-ジ-tert-ブチル-4-ヒドロキシフェニルプロピオニルヒドラジン、3-サリチロイルアミノ-1,2,4-トリアゾール、ビスベンジリデンオキサリルヒドラジド、オキサニリド、イソフタロイルジヒドラジド、セバコイルビスフェニルヒドラジド、N,N’-ジアセチルアジポイルジヒドラジド、N,N’-ビスサリチロイルオキサリルヒドラジド、N,N’-ビスサリチロイルチオプロピオニルジヒドラジド。3.ホスファイトおよびホスホナイト、例えばトリフェニルホスファイト、ジフェニルアルキルホスファイト、フェニルジアルキルホスファイト、トリスノニルフェニルホスファイト、トリラウリルホスファイト、トリオクタデシルホスファイト、ジステアリルペンタエリスリトールジホスファイト、トリス2,4-ジ-tert-ブチルフェニルホスファイト、ジイソデシルペンタエリスリトールジホスファイト、ビス2,4-ジ-tert-ブチルフェニルペンタエリスリトールジホスファイト、ビス2,4-ジクミルフェニルペンタエリスリトールジホスファイト、ビス2,6-ジ-tert-ブチル-4-メチルフェニルペンタエリスリトールジホスファイト、ジイソデシルオキシペンタエリスリトールジホスファイト、ビス2,4-ジ-tert-ブチル6-メチルフェニル-ペンタエリスリトールジホスファイト、ビス2,4,6-トリスtert-ブチルフェニルペンタエリスリトールジホスファイト、トリステアリルソルビトールトリホスファイト、テトラキス2,4-ジ-tert-ブチルフェニル4,4’-ビフェニレンジホスホナイト、6-イソオクチルオキシ-2,4,8,10-テトラ-tert-ブチル-12H-ジベンズ[d,g]-1,3,2-ジオキサホスホシン、ビス2,4-ジ-tert-ブチル-6-メチルフェニルメチルホスファイト、ビス2,4-ジ-tert-ブチル-6-メチルフェニルエチルホスファイト、6-フルオロ-2,4,8,10-テトラ-tert-ブチル-12-メチル-ジベンズ[d,g]-1,3,2-ジオキサホスホシン、2,2’,2-ニトリロ[トリエチルトリス3,3’,5,5’-テトラ-tert-ブチル-1,1’-ビフェニル-2,2’-ジイルホスファイト]、2-エチルヘキシル3,3’,5,5’-テトラ-tert-ブチル-1,1’-ビフェニル-2,2’-ジイルホスファイト、5-ブチル-5-エチル-2-2,4,6-トリ-tert-ブチルフェノキシ-1,3,2-ジオキサホスフィラン。下記のホスフィットが特に好ましい:トリス2,4-ジ-tert-ブチルフェニルホスフィットIrgafos登録商標168、Ciba-Geigy、トリスノニルフェニルホスフィット、4.ヒドロキシルアミン、例えばN,N-ジベンジルヒドロキシルアミン、N,N-ジチルヒドロキシルアミン、N,N-ジオクチルヒドロキシルアミン、N,N-ジラウリルヒドロキシルアミン、N,N-ジテトラデシルヒドロキシルアミン、N,N-ジヘキサデシルヒドロキシルアミン、N,N-ジオクタデシルヒドロキシルアミン、N-ヘキサデシル-N-オクタデシルヒドロキシルアミン、N-ヘプタデシル-N-オクタデシルヒドロキシルアミン、水添タロウアミンに由来するN,N-ジアルキルヒドロキシルアミン。5.ニトロン、例えばN-ベンジル-アルファ-フェニルニトロン、N-エチル-アルファ-メチルニトロン、N-オクチル-アルファ-ヘプチルニトロン、N-ラウリル-アルファ-ウンデシルニトロン、N-テトラデシル-アルファ-トリデシルニトロン、N-ヘキサデシル-アルファ-ペンタデシルニトロン、N-オクタデシル-アルファ-ヘプタデシルニトロン、N-ヘキサデシル-アルファ-ヘプタデシルニトロン、N-オクタデシル-アルファ-ペンタデシルニトロン、N-ヘプタデシル-アルファ-ヘプタデシルニトロン、N-オクタデシル-アルファ-ヘキサデシルニトロン、水添タロウアミンに由来するN,N-ジアルキルヒドロキシルアミン由来のニトロン。6.チオシナージスト、例えばジラウリルチオジプロピオネートまたはジステアリルチオジプロピオネート。7.パーオキシドスカベンジャー、例えばβ-チオジプロピオン酸のエステル、例えばラウリル、ステアリル、ミリスチルまたはトリデシルエステル、メルカブトベンズイミダゾールまたは2-メルカブト-ベンズイミダゾールの亜鉛塩、亜鉛ジブチルジチオカルバメート、ジオクタデシルジスルフィッド、ペンタエリスリトールテトラキスβ-ドデシルメルカブトプロピオネート。8.ポリアミド安定剤、例えばヨード化物および/または燐化合物と組み合わせられた銅塩および二価マンガンの塩。9.塩基性共安定剤、例えばメラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウム、およびパルミチン酸カリウム、アンチモンピロカテコレートまたは亜鉛ピロカテコレート。10.核剤、例えば無機物質、例えばタルク、金属オキサイド、例えば二酸化チタンまたは酸化マグネシウム、好ましくは、アルカリ土類金属の燐酸塩、炭酸塩または硫酸塩;有機化合物、例えばモノ-またはポリカルボン酸およびこれらの塩、例えば4-tert-ブチル安息香酸、アジピン酸、ジフェニル酢酸、コハク酸ナトリウムまたは安息香酸ナトリウム;重合体性化合物、例えばイオン性共重合体イオノマ。1,3:2,4-ビス3’,4’-ジメチルベンジリデンソルビトール、1,3:2,4-ジパラメチルジベンジリデンソルビトール、および1,3:2,4-ジベンジリデンソルビトールが特に好ましい。11.充填剤および補強剤、例えば炭酸カルシウム、珪酸塩、ガラスファイバー、ガラス球、アスベスト、滑石、カオリン、雲母、硫酸バリウム、金属酸化物および水酸化物、カーボンブラック、グラファイト、木粉および、他の天然生成物の粉または纎維、合成纎維。12.その他添加剤、例えば可塑剤、滑剤、乳化剤、顔料、流動学的添加剤、触媒、流動調節剤、蛍光増白剤、防炎剤、帯電防止剤および発泡剤。13.ベンゾフラノンおよびインドリノン、例えばU.S.4,325,863;U.S.4,338,244;U.S.5,175,312;U.S.5,216,052;U.S.5,252,643;DE-A-4316611;DE-A-4316622;DE-A-4316876;EP-A-0589839またはEP-A-0591102に開示されたもの、または3-[4-2-アセトキシエトキシフェニル]-5,7-ジ-tert-ブチルベンゾフラン-2-オン、5,7-ジ-tert-ブチル-3-[4-2-ステアロイルオキシエトキシフェニル]ベンゾフラン-2-オン、3,3’-ビス[5,7-ジ-tert-ブチル-3-4-[2-ヒドロキシエトキシ]フェニルベンゾフラン-2-オン]、5,7-ジ-tert-ブチル-3-4-エトキシフェニルベンゾフラン-2-オン、3-4-アセトキシ-3,5-ジメチルフェニル-5,7-ジ-tert-ブチルベンゾフラン-2-オン、3-3,5-ジメチル-4-ピバルロイルオキシフェニル-5,7-ジ-tert-ブチルベンゾフラン-2-オン、3-3,4-ジメチルフェニル-5,7-ジ-tert-ブチルベンゾフラン-2-オン、3-2,3-ジメチルフェニル-5,7-ジ-tert-ブチルベンゾフラン-2-オン。先に記載した成分の他にも、本発明のコーチング組成物は、スリップ剤および均染剤、湿潤剤、顔料、顔料分散剤、消泡剤、艶消剤、ワックス、皮張り防止剤、接着促進剤、インカンincan安定剤、合体剤、流動学的改質剤、垂れ調節剤、およびチックソトロープ剤のような、塗料およびラッカーに典型的に使用される更なる添加剤を含有してもよい。下記実施例は、本発明を例示する。全般動的光散乱DLS、90°C散乱角、Nicompモデール380、粒度測定システム、アメリカカリフォニア州サンタババラによって粒度分布を測定して、平均強度直径DINTを求める。SONOPLUSHD2200BANDELINエレクトロニックGmbHCo.KGの市販用装備、超音波コンバータUW2200を有するジェネレーターGM2200、ブースターホーンboosterhornSH213GおよびチタンフラットチップTT19を用いて、超音波処理を実施する。典型的には、60電力で3分の処理を500ml油/水エマルジョンに適用する。単量体は、受け入れたままで更なる精製なしに使用される。下記疎水性UV-吸収剤の水性製品形態を調製する。A調製実施例実施例A1安定した油/水エマルジョンの調製のために、化合物10120gをメチルメタクリレートMMA20g、ステアリルメタクリレートSMA1.6gおよびブタンジオールジアクリレートBDDA0.06gに溶解させる。オイル相を脱イオン水56.5g中ナトリウムドデシルスルフェート1.6gの撹拌溶液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水3g中に溶解された0.06gアスコルビン酸;脱イオン水0.5g中に希釈されたH2O20.25ml35を引き続き反応混合物に添加する。反応混合物を機械的撹拌器で連続撹拌して、3時間55°Cで維持させた後、室温RTに冷却させて、20μmのフィルターで濾過する。生成される粒度DINTは141nmである。化合物101の有効分含量は、エマルジョンの全重量に基づいて20重量である。実施例A2安定した油/水エマルジョンの調製のために、化合物10124gをメチルメタクリレートMMA16g、ステアリルメタクリレートSMA1.6gおよびブタンジオールジアクリレートBDDA0.05gに溶解させる。オイル相を脱イオン水56.5g中のナトリウムドデシルスルフェート1.6gの撹拌溶液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水3g中に溶解されたアスコルビン酸0.08g;脱イオン水0.5g中に希釈されたH2O20.32ml35を続けて反応混合物に添加する。反応混合物を機械的撹拌器で連続撹拌して、3時間55°Cで維持させた後、室温に冷却させて、20μmのフィルターで濾過する。生成される粒度DINTは182nmである。化合物101の有効分含量は、エマルジョンの全重量に基づいて24重量である。実施例A3安定した油/水エマルジョンの調製のために、化合物10120gをエチルアクリレートEA20g、ステアリルメタクリレートSMA1.6gおよびブタンジオールジアクリレートBDDA0.06gに溶解させる。オイル相を脱イオン水56.5g中のナトリウムドデシルスルフェート1.6gの撹拌溶液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水3g中に溶解されたアスコルビン酸0.06g;脱イオン水0.5g中に希釈されたH2O20.25ml35を続けて反応混合物に添加する。反応混合物を機械的撹拌器で連続撹拌して、3時間55°Cで維持させた後、室温に冷却させて、20μmのフィルターで濾過する。生成される粒度DINTは156nmである。化合物101の有効分含量は、エマルジョンの全重量に基づいて20重量である。実施例A4安定した油/水エマルジョンの調製のために、化合物10124gをエチルアクリレートEA16g、ステアリルメタクリレートSMA1.6gおよびブタンジオールジアクリレートBDDA0.05gに溶解させる。オイル相を脱イオン水56.5g中のナトリウムドデシルスルフェート1.6gの撹拌溶液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水3g中に溶解されたアスコルビン酸0.08g;脱イオン水0.5g中に希釈されたH2O20.32ml35を続けて反応混合物に添加する。反応混合物を機械的撹拌器で連続撹拌して、3時間55°Cで維持させた後、室温に冷却させて、20μmのフィルターで濾過する。生成される粒度DINTは199nmである。化合物101の有効分含量は、エマルジョンの全重量に基づいて24重量である。実施例A5安定した油/水エマルジョンの調製のために、化合物10140gをメチルメタクリレートMMA40g、ステアリルメタクリレートSMA4.8gおよびブタンジオールジアクリレートBDDA0.12gに溶解させる。オイル相を脱イオン水115g中のDisponil登録商標FES32IS10.3g31重量有効分、CognisドイツGmbHCo.KGの撹拌液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水3g中に溶解されたアスコルビン酸0.2g;脱イオン水2.0g中に希釈されたH2O20.81ml35を続けて反応混合物に添加する。反応混合物を機械的撹拌器で連続撹拌して、3時間55°Cで維持させた後、室温に冷却させて、20μmのフィルターで濾過する。生成される粒度DINTは170nmである。化合物101の有効分含量は、エマルジョンの全重量に基づいて20重量である。実施例A611ヒドロキシエチルメタクリレート、15ビニルトルオール、15シクロヘキシルメタクリレート、28メチルメタクリレートおよび31イソブチルメタクリレートを含有する単量体混合物MixIで下記のサンプルを調製した。安定した油/水エマルジョンの調製のために、化合物10240gをMixI40g、ステアリルメタクリレートSMA3.2gおよびブタンジオールジアクリレートBDDA0.12gに溶解させる。オイル相を脱イオン水110g中のDisponil登録商標FES32IS10.3g31重量有効分、CognisドイツGmbHCo.KGの撹拌溶液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水5g中に溶解されたアスコルビン酸0.2g;脱イオン水5.0g中に希釈されたH2O20.81ml35を続けて反応混合物に添加する。反応混合物を機械的撹拌器で連続撹拌して、3時間55°Cで維持させた後、室温に冷却させて、20μmのフィルターで濾過する。生成される粒度DINTは198nmである。化合物102の最終有効分含量は、エマルジョンの全重量に基づいて20重量である。実施例A7安定した油/水エマルジョンの調製のために、化合物10240gをMixI40gおよびステアリルメタクリレートSMA3.2gに溶解させる。オイル相を脱イオン水110g中のDisponil登録商標FES32IS10.3g31重量有効分、CognisドイツGmbHCo.KGの撹拌溶液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水5g中に溶解されたアスコルビン酸0.2g;脱イオン水5.0g中に希釈されたH2O20.81ml35を続けて反応混合物に添加する。反応混合物を機械的撹拌器で連続撹拌して、3時間55°Cで維持させた後、室温に冷却させて、20μmのフィルターで濾過する。生成される粒度DINTは198nmである。化合物102の最終有効分含量は、エマルジョンの全重量に基づいて20重量である。実施例A8安定した油/水エマルジョンの調製のために、化合物10240gをMixI40g、ステアリルメタクリレートSMA3.2gおよびドデシルメルカブタンDDM0.06gに溶解させる。オイル相を脱イオン水110g中のDisponil登録商標FES32IS10.3g31重量有効分、CognisドイツGmbHCo.KGの撹拌溶液に滴加する。30分間の撹拌および超音波転換の後に、250nm未満の平均液滴径を有する動力学的に安定したエマルジョンを得る。エマルジョンを55°Cまで加熱して、酸化還元開始剤脱イオン水5g中に溶解されたアスコルビン酸0.2g;脱イオン水5.0g中に希釈されたH2O20.81ml35を続けて反応混合物に添加する。反応混合物を機械的撹拌器で連続撹拌して、3時間55°Cで維持させた後、室温に冷却させて、20μmのフィルターで濾過する。生成される粒度DINTは198nmである。化合物102の最終有効分含量は、エマルジョンの全重量に基づいて20重量である。Bコーチング適用実施例実施例B1清浄な水系透過性木材コーチングでの光安定剤の試験試験配合物は、疎水性成分スイスBohme製、プロピコナゾールを有するウードケアーQSWoodcareQS、~12固形分含量によってコーチングされた木材に撥水性を与える市販用水系木材コーチングである。異なるUV-吸収剤生成物を2時間撹拌することにより配合物に添加する。完全配合された塗料を異なる時間間隔の後に配合物の均質性を等級付けすることで、閉じた瓶内で室温での保存安全性について評価する表1参照。加えて、非熟成塗料をもみの木パネルに適用しブラッシュで1コート、速進耐候性装備QパネルコンパニーからのQUVテスター:UV-A340nmQUV蛍光ランプ;試験サイクル:5h光58°C、1hダークウォーター噴霧22°Cで試験を行う。耐候性能は、対応する初期の未暴露サンプルに対する分光計で測定された色変化ΔEDin6174に従って等級付けする。リグニン分解によって木材灰色化が始まる時に、木材ΔE測定を停止する。LIGNOSTAB登録商標1198は、UV吸収剤と共にリグニン分解を防止するために使用される、CibaSpecialtyChemicals製の商用立体障害アミンである。Tinuvin登録商標1130はCibaSpecialtyChemicals製の商用UV-吸収剤である。実施例B2清浄な水系膜形成性木材コーチングでの光安定剤の試験試験配合物として、下記組成を有するアクリル系分散液をベースにした清浄な水系木材コーチングを使用する固形分含量略43重量:Neocryl登録商標XK90NeoResins製91.2部水4.7部エチルジグリコール3.4部Borchigel登録商標L75NBorchers製/水1/10.4部Dehydran登録商標1293Cognis製0.3部計:100.0部表2に挙げる添加剤を2時間撹拌下に配合物に添加する。配合物をブラシでもみの木パネルに適用する。各コートの間に一日の乾燥時間を置いて、計3回のコートを適用するコート当たり、略100g/m2。完全配合された塗料を異なる時間の間隔後に配合物の均質性を等級付けすることで、閉じた瓶内で室温での保存安全性について評価する。コーチングされた木材パネルを速進暴露装備QパネルコンパニーのQUVテスター:UV-A340nmQUV蛍光ランプ;試験サイクル:5h光58°C、1hダークウォータースプレー22°Cで試験を行う。初期色暴露前に比べる木材色変化、および顕微鏡を使用した亀裂形成の開始によって暴露性能を等級付けする。表2の結果は、本発明による生成物形態が大部分の場合において、耐候性能有意の向上耐久性の長期化と共に良好な相容性および配合安全性を示すということを立証する。実施例B3水系、わずかに顔料着色された透過性木材コーチングでの光安定剤の試験コーチングシステムとして、BehrUSA製の市販されている生成物Deckplus木材色の防水木材フィニッシュ、天然の清浄を使用する。異なるUV-吸収剤生成物を2時間撹拌によって配合物に添加する。配合物をもみの木パネルに適用して1コートおよび速進暴露装備QパネルコンパニーのQUVテスター:UV-A340nmQUV蛍光ランプ;試験サイクル:5h光58°C、1hダークウォータースプレー22°Cで試験する。リグニン分解による木材灰色化の程度によって視覚的に耐候性能を等級付けする。LIGNOSTAB1198を更に使用して、木材安定化を向上する。試験生成物は配合物の保存安全性にいかなるマイナスの影響も示さなかった。本発明による生成物は、配合物中の有効成分のずっと低い処理レベル重量でも耐久性の向上木材灰色化の開始のおくれを示す。実施例B4水系1pおよび2pアクリル系/イソシアネート工業用コーチングでの光安定剤の試験実施例A6、A7およびA8の光安定剤生成物形態を、水系1-パックのアクリル系/ブロックトポリイソシアネート、および2種の異なる水系2-パックのアクリル系/ポリイソシアネートコーチング配合物でTinuvin1130と比べて試験する。光安定剤1のTin292および2の有効UVA-両者は、塗料システムの全結合剤固体含量を基にするを完全配合された塗料に添加して、均質取込み、室温および40°Cでの保存性、ポットライフ2p配合物の場合および耐久性UVCONおよびCAM180暴露について試験した。2p配合物の場合、硬化剤成分を使用せずに対応する配合物において、保存性を試験する。光安定剤を使用しない配合物に対して常に比べる。テストシリーズB4.1:水系1p配合物での光安定剤の配合Joncryl-結合剤テストシリーズB4.2:水系2p配合物での光安定剤の配合Macrynal-結合剤テストシリーズ4.3:水系2p配合物での光安定剤の配合Setalux-結合剤全テストシリーズ4.1、4.2および4.3において、実施例A6、A7、およびA8の生成物形態は、Tin1130関連の比較例と同一方式で、単純混合によって塗料に容易にかつ均一に取り込まれることができる。対照的に、そのまま生成物形態CG43-0365、CG43-0366、およびCG43-0367に使用されるUVAである102はこれらの配合物に均一に取り込まれることができない。室温並びに40°Cでの4週間の保存後に、LSのない対照を含む全ての試験塗料は、非相容性の微候を示さなかった即ち、初期値の20より大きな粘度の低下または上昇がない。テストシリーズ4.4:配合物4.2の保存性試験、4週間の保存後の配合物の粘度テストシリーズ4.5:配合物4.3の保存性試験、4週間の保存後の配合物の粘度硬化剤が非添加塗料配合物は保存時に粘度の有意な上昇を示さない表4.4および4.5参照。このことは、新生成物形態がそのような2p塗料配合物の保存性を損わないことを立証する。テストシリーズ4.6:配合物4.3による塗膜の外観DistinctionOfImage、shortandlongwavelengthに関する硬化された清浄なコートの外観の一般的な特徴は、実施例A6、AB、およびA8によるUVA製品形態の存在下で変更されない。テストシリーズ4.7:配合物シリーズ4.2のUVCON耐久性試験テストシリーズ4.8:配合物シリーズ4.3のUVCON耐久性試験非安定化サンプルおよびTinuvin登録商標1130Tin1130に比べて、速進暴露時のΔEの増大は、実施例A6、A7およびA8の生成物を使用する時にかなり低減される。また、塗料が本発明による生成物形態で安定化される時は、光沢の保留も向上する。Cインクジェット塗布実施例実施例C1下記組成のゼラチンコート成分:量m2当たりゼラチン1200mg湿潤剤100mg実施例1の生成物300mg有効分を、HP970Cxi、LexmarkZ65、CanonBJC8200、およびEpsonStylus890インクジェット印刷機を使用して、膨脹性及びナノ多孔性インクジェット印刷紙上に作られたシアン、マゼンタ、および黄色階段画像に適用する。トップコートの乾燥後に、オーバーコーチングされた印刷物をアトラスCi-35耐候性装置で照射して、対照コーチングUV吸収剤非含有によって保護された印刷物に対する耐光性をチェックする。CGL362を含有するオーバーコートは、インクシステムまたは印刷媒体と関係なく、対照コーチングに比べて印刷物のフォトフェードを明らかに防止する。D.写真実施例実施例D1ゼラチン層への取込み、およびUV吸収剤としての作用下記組成m2当たりのゼラチンコートを通常の方式によりポリエステル基材に適用する。実施例A1の重合体分散液を穏やかに混合しながら、ゼラチンキャスチング溶液に組み込む乳化工程は必要ない。成分:量m2当たりゼラチン1200mg硬化剤40mg湿潤剤100mg実施例A1の製品320mg有効分硬化剤は、2-ヒドロキシ-4,6-ジクロロ-1,3,5-トリアジンのカリウム塩である。湿潤剤は、ナトリウム4,8-ジイソブチルナフタレン-2-スルホネートである。ゼラチンコートを2日間20°Cで乾燥させる。写真記録物質用に、例えばUVフィルターコートとして適した透明なUV吸収層が得られる。PerkinElmerLambda15分光計を使用して、層のUV吸収スペクトラムを記録する。最大吸収の波長λmax並びにλmaxでの光学密度ODmaxが下記表に記録されている。実施例D2ポリエチレンでコーチングされた基材物質に臭化銀、および式:のマゼンタカプラーM-9を含むゼラチンコートをコーチングする。ゼラチンコートは、下記成分を含む基材物質1m2当たり:使用した硬化剤は2,4-ジクロロ-6-ヒドロキシトリアジンのカリウム塩であり、使用した湿潤剤はジイソブチルナフタレンスルホン酸のナトリウム塩である。段階当たり0.3logEの密度差を有するステップウェッジを生成されたサンプルに暴露させて、次いでこれをカラーネガチブ紙についてAgfaGevaertのP94プロセッシング工程で製造業社の使用説明に従って処理する。暴露しおよび処理した後に、緑領域での反射密度をウェッジの0.9~1.1の密度で測定する。実施例A1の生成物を含むゼラチン層を実施例1に記載する通りの透明な基材物質上に調製する。UV吸収剤がない対照層を同一方式で調製する。続けてマゼンタステップウェッジをアトラスAtlas暴露機器において15kJ/cm2で実施例A1の製品を含有する層および対照層の背後に暴露して、反射密度を再び測定する。マゼンタ染料損失-ΔDが、対照層に比べてCGL362層によって大きく低減される。実施例D3下記層構造を有する写真物質を調製する:ゼラチン層は、基材物質1m2当たり下記成分からなる:青-感応性層α-3-ベンジル-4-エトキシヒダントイン-1-イル-α-ピバロイル-2-クロロ-5-[α-2,4-ジ-t-タミルフェノキシブタンアミド]アセトアニリド400mgα-1-ブチルフェニルウラゾール-4-イル-α-ピバロイル-5-3-ドデカンスルホニル-2-メチルプロパンアミド-2-メトキシアセトアミド400mgジブチルフタレート130mgジノニルフタレート130mgゼラチン1200mg1,5-ジオキサ-3-エチル-3-[β-3,5-ジ-t-ブチル-4-ヒドロキシフェニルプロピオニルオキシメチル]-8,10-ジフェニル-9-チア[5,5]スピロウンデカン150mgビス1-アクリロイル-2,2,6,6-テトラメチル-4-ピペリジル2,2-ビス3,5-ジ-t-ブチル-4-ヒドロキシベンジルマロネート150mg3,5-ジ-t-ブチル-4-ヒドロキシ2,4-ジ-t-アミルフェニルベンゾエート150mgポリN-t-ブチルアクリルアミド50mg青-感応性塩化臭化銀エマルジョン240mg第1ゼラチン中問層ゼラチン1000mg2,5-ジ-t-オクチルヒドロキノン100mgヘキシル5-[2,5-ジヒドロキシ-4-4-ヘキシルオキシカルボニル-1,1-ジメチルブチルフェニル]-5-メチルヘキサノエート100mgジブチルフタレート200mgジイソデシルフタレート200mg緑-感応性層7-クロロ-2-{2-[2-2,4-ジ-t-アミルフェノキシオクタンアミド]-1-メチルエチル}-6-メチル-1H-ピラゾロ[1,5-b][1,2,4]トリアゾール100mg6-t-ブチル-7-クロロ-3-3-ドデカンスルホニルプロピル-1H-ピラゾロ[5,1-o][1,2,4]トリアゾール100mgジブチルフタレート100mgジクレシルホスフェート100mgトリオクチルホスフェート100mgゼラチン1400mg3,3,3’,3’-テトラメチル-5,5’,6,6’-テトラプロポキシ-1,1’-スピロビインダン100mg4-i-トリデシルオキシフェニルチオモルホリン1,1-ジオキシド100mg4,4’-ブチリデンビス3-メチル-6-t-ブチルフェノール50mg2,2’-イソブチリデンビス4,6-ジメチルフェノール10mg3,5-ジクロロ-4-ヘキサデシルオキシカルボニルオキシエチルベンゾエート20mg3,5-ビス[3-2,4-ジ-t-アミルフェノキシプロピルカルバモイル]ナトリウムベンゼンスルフィナート20mg緑-感応性塩化臭化銀エマルジョン150mg第2ゼラチン中問層ゼラチン1000mg5-クロロ-2-3,5-ジ-t-ブチル-2-ヒドロキシフェニルベンゾ-1,2,3-トリアゾール200mg2-3-ドデシル-2-ヒドロキシ-5-メチルフェニルベンゾ-1,2,3-トリアゾール200mgトリノニルホスフェート300mg2,5-ジ-t-オクチルヒドロキノン50mgヘキシル5-[2,5-ジヒドロキシ-4-4-ヘキシルオキシカルボニル-1,1-ジメチルブチルフェニル]-5-メチルヘキサノエート50mg赤-感応性層2-[α-2,4-ジ-t-アミルフェノキシブタンアミド]-4,6-ジ-クロロ-5-エチルフェノール150mg2,4-ジクロロ-3-エチル-6-ヘキサドデカンアミドフェノール150mg4-クロロ-2-1,2,3,4,5-ペンタフルオロベンズアミド-5-[2-2,4-ジ-t-アミルフェノキシ-3-メチル-ブタンアミド]フェノール100mgジオクチルフタレート100mgジシクロヘキシルフタレート100mgゼラチン1200mg5-クロロ-2-3,5-ジ-t-ブチル-2-ヒドロキシフェニルベンゾ-1,2,3-トリアゾール100mg2-3-ドデシル-2-ヒドロキシ-5-メチルフェニルベンゾ-1,2,3-トリアゾール100mg3,5-ジ-t-ブチル-4-ヒドロキシ2,4-ジ-t-アミルフェニルベンゾエート50mgポリN-t-ブチルアクリルアミド300mgN,N-ジエチル-2,4-ジ-t-アミルフェノキシアセトアミド100mg2,5-ジ-t-オクチルヒドロキノン50mg赤-感応性塩化臭化銀エマルジョン200mgUV吸収剤の添加および非添加下で、最上端層を調製する;UV吸収剤添加:2,5-ジ-t-オクチルヒドロキノン20mgヘキシル5-[2,5-ジヒドロキシ-4-4-ヘキシルオキシカルボニル-1,1-ジメチルブチルフェニル]-5-メチルヘキサノエート20mgゼラチン400mgトリノニルホスフェート120mgUV吸収剤:実施例A1の生成物385mg有効分UV吸収剤非添加:ゼラチン800mg使用した硬化剤は、2,4-ジクロロ-6-ヒドロキシトリアジンK塩溶液であり、湿潤剤はジイソブチルナフタレンスルホン酸のナトリウム塩である。段階当たり0.3logEの密度差を有する3ステップウェッジをサンプルの各々に暴露させるそれぞれ青、緑、および赤光を有する。次いで、カラー紙のためのプロセッシング工程RA-4コダックKodakを実施する。暴露およびプロセッシング後に、シアン段階については赤での反射密度、マゼンタ段階については緑での反射密度、及び黄段階については青での反射密度を、ウェッジの0.9~1.1の密度で測定する。次いで、ウェッジをアトラス暴露機器において総15kJ/cm2で暴露して、反射密度を再び測定する。マゼンタウェッジの場合でも、暴露の前および後に黄色化について青色で反射密度を測定する。実施例A1の生成物の存在は、シアン、マゼンタ、および黄色画像染料の染料濃度損失を減少させる。"